(57)【要約】  本発明は多孔質膜に関し、該多孔質膜は、硬化の前に、２５℃における該モノマーとの水の混和性が２重量％〜５０重量％である少なくとも１種のモノマー及び溶媒を含む、硬化した被覆組成物を含む。本発明は、更に、その中にこれらの多孔質膜が使用される、画像記録媒体に関する。【特許請求の範囲】
【請求項１】
２５℃における該モノマーとの水の混和性が２重量％〜５０重量％である少なくとも１種のモノマー及び溶媒をベースとする硬化した被覆組成物を含む多孔質膜。
【請求項２】
２５℃における該モノマーとの水の混和性が４重量％〜５０重量％である、請求項１に記載の多孔質膜。
【請求項３】
該モノマーが、硬化性モノマーの全重量に対して１重量％〜１００重量％の量で存在する、前記請求項の何れか１項に記載の多孔質膜。
【請求項４】
該モノマーが両親媒性化合物である、前記請求項の何れか１項に記載の多孔質膜。
【請求項５】
該膜にポリエーテル変性ポリシロキサン誘導体が含まれる、前記請求項の何れか１項に記載の多孔質膜。
【請求項６】
該膜の平均細孔直径が０．０００１μｍ〜２．０μｍである、前記請求項の何れか１項に記載の多孔質膜。
【請求項７】
該膜の多孔度が５％〜９０％である、前記請求項の何れか１項に記載の多孔質膜。
【請求項８】
該膜に、水性溶媒を吸収することができる無機粒子又は有機粒子が本質的に含有されていない、前記請求項の何れか１項に記載の多孔質膜。
【請求項９】
該被覆組成物が、光開始剤の存在下でＵＶ光による照射によって硬化される、前記請求項の何れか１項に記載の多孔質膜。
【請求項１０】
該光開始剤が、α−ヒドロキシアルキルフェノン、α−アミノアルキルフェノン、α−スルホニルアルキルフェノン、アシルホスフィンオキシド又はこれらの組合せである、請求項１４に記載の多孔質膜。
【請求項１１】
２５℃における水の該モノマーとの混和性は２重量％〜５０重量％である少なくとも１種の硬化性モノマー及び溶媒の混合物を提供する工程、
該混合物を支持体に適用する工程、
該硬化性モノマー混合物を硬化させ、それによって、架橋したモノマー（群）と溶媒との間の相分離を起こさせる工程、
得られる多孔質膜を、洗浄工程及び／又は乾燥工程に付して、該溶媒を除去する工程並びに、
任意に、支持体と多孔質膜とを分離する工程、
によって得ることができる多孔質膜。
【請求項１２】
硬化性組成物中の硬化性モノマー（群）の濃度が、１０重量％〜８０重量％、好ましくは２０重量％〜７０重量％である、前記請求項の何れか１項に記載の多孔質膜。
【請求項１３】
支持体及び前記請求項の何れか１項に記載の多孔質膜を含む記録媒体。
【請求項１４】
該支持体が、バックライトを有する用途に適している透明支持体であり、ポリエチレンテレフタレート（ＰＥＴ）、ポリエチレンナフタレート（ＰＥＮ）、ポリスルホン、ポリフェニレンオキシド、ポリイミド、ポリカーボネート及びポリアミドからなる群から選択される、請求項１３に記載の媒体。
【請求項１５】
該支持体が反射性支持体であり、紙支持体、プラスチックフィルム及び任意に白色顔料を含有するポリオレフィンのカバー層が設けられている支持体からなる群から選択される、請求項１３に記載の媒体。
【請求項１６】
ジクレー印刷、カラーコピー、スクリーン印刷、グラビア、染料昇華、フレキソグラフィ及び／又はインクジェット印刷を使用して、その上に画像又は文字を印刷するための、請求項１３から１５の何れか１項に記載の媒体の使用。
【発明の詳細な説明】
【技術分野】
【０００１】
本発明は、放射線により化合物を硬化させることによって得られる多孔質膜に関する。本発明は、更に、これらの多孔質膜が、特にインク受容層として使用される、画像記録材料に関する。本発明は、また、該膜及び該記録媒体の製造方法並びに該膜及び該記録媒体の使用に関する。
【背景技術】
【０００２】
インクジェット記録媒体を製造するために硬化性混合物が使用されている幾つかの例を見出すことができる。欧州特許公開第２８９，７６７号、欧州特許公開第４１８，０５８号及び欧州特許公開第４７７，３１８号には、十分な溶媒吸収を得るために、多孔質特性が有機又は無機粒子によってもたらされる、ＵＶ又は他の放射線によって硬化される層が開示されている。しかしながら、無機粒子の適用は、層の物理的脆弱性を起こし、層の亀裂又は破壊になり得る。
【０００３】
欧州特許第７３８，６０８号には、水溶性高分子量化合物を含有する硬化組成物が開示されているが、これらの組成物は、固体層を生じ、その結果迅速に乾燥しない。
【０００４】
国際公開第９９／２１７２３号には、水性溶媒混合物中に溶解されたバインダーで被覆された支持体（この層は、次いで硬化される）が開示されており、如何なる量の溶媒も適しており、硬化前にバインダーが希釈される程度に対する制限はないことが教示されている。
【０００５】
国際公開第０１／９１９９９号及び英国特許公開第２，１８２，０４６号には、被覆剤を乾燥させた後で硬化された、硬化性インクジェット被覆剤が開示されている。
【０００６】
米国特許第６，２１０，８０８号には、水不溶性粒子及び水不溶性モノマー／水不溶性プレポリマーのコロイド状懸濁液が硬化された、インクジェット記録シートが記載されている。
【０００７】
米国特許第６，７３４，５１４号には、水不溶性ラテックスを含有する、インクジェット印刷用の放射線硬化性被覆剤が開示されている。
【０００８】
他の方法は、例えば、欧州特許公開第８８８，９０３号におけるような、発泡層の適用である。
【０００９】
上記の先行技術において、受容層は分離されておらず、被覆された支持体基材の乾燥後及び／又は更なる処理後に、支持体上に直接形成される。このような層を、そのまま使用できる膜として、又は、例えば、インクジェット受容媒体として、有利な特性を付与するような別の工程で支持体に適用することができる膜として、分離できることが有利であろう。膜は、種々の方法、例えば、ポリマー溶液の乾式及び湿式転相、均一な、部分的結晶性ポリマーフィルムの延伸、微粒子材料の焼結、均一ポリマー溶液の熱ゲル化並びに照射又は熱開始による同時相分離を伴うラジカル重合によって製造される。これらの方法の中で、湿式転相方法（この方法において、ポリマー溶液は、沈殿剤又は非溶媒と接触して、固体ポリマー富化相及び液体溶媒富化相への分離を起こす）が、明らかに、多孔質構造を得るための最も広く使用されている方法である。この技術が適用される例は、国際公開第９８／３２５４１号、国際公開第２００５／０１６６５５号、米国特許第４，７０７，２６５号、米国特許第５，０７９，２７２号、欧州特許公開第８０３，５３３号、欧州特許公開第８１２，６９７号、欧州特許公開第８２４，９５９号、欧州特許公開第８８９，０８０号及び欧州特許公開第１４９，６２４号に記載されている。
【００１０】
湿式転相の主な欠点は、制限された製造速度しか得られず、多量の有機溶媒が必要とされることである。
【００１１】
乾式転相方法は、例えば、欧州特許公開第１７６，０３０号に記載されている。代替方法は、非揮発性有機溶媒（これらは、低沸点の洗浄液体で洗浄することによって除去される）中で硬化性モノマーを照射することによって製造される膜を記載している、米国特許第４，４６６，９３１号、欧州特許公開第２１６，６２２号及び欧州特許公開第４８１，５１７号に開示されている。
【００１２】
多数の硬化性化合物は、事実上疎水性であるので、乾式及び湿式転相技術では、透明な溶液を得るために、有機無極性溶媒が必要である。
【００１３】
膜は、また、他の方法、例えば、例えば欧州特許公開第２５１，５１１号、日本特許公開第１７７，１２０号及び米国特許第４，９４２，２０４号に記載されているような熱重合、又は英国特許公開第５４９，３５２号に記載されているようにアクリル酸をＰＶＣフィルムにグラフトすることによって製造することができるが、これらの膜又はフィルムは、多孔質ではなく、溶媒からの相分離によって形成されない。
【００１４】
独立フィルムとして両親媒性コポリマーから製造された膜は、国際公開第０１／８８０２５号に記載されており、これらは、また、多孔質ではなく、比較的小さいサイズ（１ｍｍ2以下）のものである。
【００１５】
一定の条件下で、許容される結果を、上記の先行技術の材料で得ることができるが、なお、改良の必要がある。本発明は、少なくとも部分的に、この必要性を満たすことを探求する。
【００１６】
記録媒体のために、特に、多孔質フィルムの吸収特性に関連し得る、塗着特性に関して、改良が必要である。同時に、良好な光沢を有する多孔質フィルムが提供されなくてはならない。
【００１７】
安全性を保証し、環境の汚染を防止するための、費用の掛かる対策を必要とせず、高速度で製造することができる膜が必要とされている。本発明は、これらの問題点を、少なくとも部分的に解決することを目的とする。
【特許文献１】欧州特許公開第２８９，７６７号
【特許文献２】欧州特許公開第４１８，０５８号
【特許文献３】欧州特許公開第４７７，３１８号
【特許文献４】欧州特許公開第７３８，６０８号
【特許文献５】国際公開第９９／２１７２３号
【特許文献６】国際公開第０１／９１９９９号
【特許文献７】英国特許公開第２，１８２，０４６号
【特許文献８】米国特許第６，２１０，８０８号
【特許文献９】米国特許第６，７３４，５１４号
【特許文献１０】欧州特許公開第８８８，９０３号
【特許文献１１】国際公開第９８／３２５４１号
【特許文献１２】国際公開第２００５／０１６６５５号
【特許文献１３】米国特許第４，７０７，２６５号
【特許文献１４】米国特許第５，０７９，２７２号
【特許文献１５】欧州特許公開第８０３，５３３号
【特許文献１６】欧州特許公開第８１２，６９７号
【特許文献１７】欧州特許公開第８２４，９５９号
【特許文献１８】欧州特許公開第８８９，０８０号
【特許文献１９】欧州特許公開第１４９，６２４号
【特許文献２０】欧州特許公開第１７６，０３０号
【特許文献２１】米国特許第４，４６６，９３１号
【特許文献２２】欧州特許公開第２１６，６２２号
【特許文献２３】欧州特許公開第４８１，５１７号
【特許文献２４】欧州特許公開第２５１，５１１号
【特許文献２５】日本特許公開第１７７，１２０号
【特許文献２６】米国特許第４，９４２，２０４号
【特許文献２７】英国特許公開第１，５４９，３５２号
【特許文献２８】国際公開第０１／８８０２５号
【発明の開示】
【発明が解決しようとする課題】
【００１８】
従って、本発明の目的は、改良された吸収特性、特に改良された吸収速度及び水又は水性媒体、例えば、水性インクのための塗着特性を有し、高い被覆速度で製造することができる、多孔質膜又はこのような膜を含む記録媒体を提供することである。
【課題を解決するための手段】
【００１９】
この目的は、少なくとも１種のモノマー（但し、２５℃におけるモノマー中の水の混和性は２重量％〜５０重量％である）及び溶媒をベースとする硬化した被覆組成物を含む多孔質膜を提供することによって達成できることが見出された（本明細書で使用される、全ての比及びパーセンテージは、別途示されない限り、全組成物の重量に基く値である）。これに関連して、「混和性」は、相分離現象無しに、安定な溶液が得られることを意味する。本明細書で使用されるとき、「ベースとする」は、最終組成物が、少なくとも１種のモノマーの内の少なくとも２つのモノマー（モノマーは、同じでも異なっていてもよい）の重合反応生成物を含むことを意味する。従って、これらの反応生成物には、オリゴマー、ポリマー、コポリマーなどが含まれる。好ましくは、該膜の平均細孔直径は、０．０００１〜２．０μｍである。この多孔質膜は、ナノ多孔質の特徴又はマイクロ多孔質の特徴を有してよい。選択された実施形態のために、非多孔質層が存在してもよい。本発明の膜は、支持体の上に設けて、記録媒体を得ることができる。
【００２０】
従って、本発明の一つの実施形態において、多孔質膜、特に、支持体及び該支持体に接着された多孔質受容層を含む記録媒体であって、該多孔質受容層が、両親媒性モノマー組成物を含む硬化した被覆組成物を含む記録媒体が提供される。本発明に従って、用語「両親媒性モノマー組成物」は、少なくとも１種の両親媒性（但し、モノマー中の水の混和性は２重量％〜５０重量％である）を含む組成物を指し、該組成物は所望に応じて、他の両親媒性モノマー、親水性モノマー及び／又は疎水性モノマーと組み合わされ得る。
【００２１】
使用されるモノマー（両親媒性、親水性又は疎水性）は、非硬化（即ち、架橋していない）形でのモノマーを指すことが理解されるべきである。
【発明を実施するための最良の形態】
【００２２】
本発明の他の目的は、低コストで、高い被覆速度で製造することができる多孔質膜を提供することである。本発明の更なる目的は、優れた乾燥特徴及びまた高い画像プリント濃度を有する記録媒体を提供することである。本発明者らは、予想外に、これらの目的が、硬化する前に、少なくとも１種のモノマー（但し、該少なくとも１種のモノマー中の２５℃における水の混和性は２重量％〜５０重量％である）を含む硬化性組成物であって、この組成物が更に溶媒を含む硬化性組成物を提供することによって達成できることを見出した。好ましくは、このモノマーは、両親媒性特徴を有する。本発明により、多孔質膜は、種々の用途、例えば、気体、液体及び混合物の、分離、濃縮及び精製に製造することができる。該組成物を支持体の上に被覆し、被覆した組成物を硬化させることによって、架橋した化合物と溶媒との間の相分離を起こさせ、多孔質層が設けられた支持体が形成される。この膜は、洗浄工程及び／又は乾燥工程に付すことができる。硬化性化合物を含むこのような混合物を支持体の上に被覆し、続いて、この混合物を硬化させ、得られる多孔質層を洗浄及び／又は乾燥し、また所望に応じて支持体から多孔質層を分離するその後の工程を行うとき、種々の用途で使用することができ、その高い溶媒流束及び／又は吸収能力によって特徴付けられる多孔質膜を得ることができる。本発明の多孔質膜は、分離した場合、後で、全ての種類の支持体に固定することができる。支持体からの分離は、支持体の適切な処理によって、例えば、硬化性化合物混合物を支持体の上に被覆する前に、例えば、シロキサン系ポリマーを含む「剥離」層を適用することによって、容易に達成することができる。本発明の単離した多孔質膜は、接着層を介して支持体に、別個に付着させることができる。この接着層は、また、得られる媒体にある種の特性を与えることができる。本願明細書を通して、用語「硬化性化合物」及び「（硬化性）モノマー」は、互換的に使用される。
【００２３】
他の実施形態において、支持体と多孔質層とは、分離されて単離された多孔質膜を与えることなく、例えば、多孔質膜が、記録媒体中で使用されるとき着色剤受容層として機能し得る、不織支持体上又は光沢のある支持体上に被覆された膜として、形成されたままで使用される。これは、例えば、着色剤がインク溶液である場合における、インクジェット記録媒体であってよい。
【００２４】
他の実施形態において、支持体は、硬化性化合物混合物の２層以上の層で被覆される。この方法によって、多孔質膜全体に、変化する特性を有する多孔質膜を設計し、製造することができる。そして、例えば、外側層内に媒染剤を含有させることによって、着色剤固定特性を有する外側層を設計し、製造することができ、最適化された水吸収能力を有するように内側多孔質層を構成することができる。バックライト材料内に所謂バックビューオプションを導入する代わりに、該外側層を耐引掻性のために最適化され、着色剤固定特性を、透明な支持体に最も近い層内に配置される。又は、分離膜への適用のために、外側層の多孔度は、分離特性を決定するために制御され、他方、内側層（群）は、膜に強度を与え、高い溶媒流束を可能にするように最適化される。
【００２５】
一般的に、単離された形での本発明の多孔質膜の乾燥厚さは、典型的には１０μｍ〜５００μｍ、更に好ましくは３０μｍ〜３００μｍであってよい。支持体に接着するとき、膜に内部強度を与える必要はなく、最適厚さは、溶媒吸収能力のような特性に基づく。後者の場合に、乾燥厚さは、典型的には５μｍ〜５０μｍである。支持体が水性溶媒に対して不浸透性であるとき、乾燥厚さは２０μｍ〜５０μｍであり、他方、支持体が、例えば、（被覆された）原紙の場合のように、溶媒の一部を吸収できるとき、好ましい乾燥厚さは５μｍ〜３０μｍである。多孔質層が多層であるとき、種々の層の厚さは、達成したい特性に依存して自由に選択することができる。
【００２６】
多くの硬化性化合物は、事実上疎水性であり、透明な溶液を得るためには高濃度の有機無極性溶媒を必要とする。大量の揮発性有機溶媒は、これらが、膜の乾燥期の間に製造領域における危険な状態になり得るので好ましくなく、他方、非揮発性溶媒は、除去することが困難であり、従って、これもまた好ましくない。安全性、健康及び環境の理由のために並びに経済的観点から、水が最も好ましい溶媒である。水溶液を形成するために、適切な硬化性化合物は水で希釈可能である（ｗａｔｅｒ  ｒｅｄｕｃｉｂｌｅ）ことが見出された。２５℃で、少なくとも２重量％の水が硬化性化合物と相溶性であるとき、化合物は水希釈性であると見なされる。好ましくは、少なくとも４重量％、更に好ましくは少なくとも１０重量％の水が、本発明の硬化性化合物と混和性である。好ましくは、環境的に優しい溶媒、例えば、水が使用される。水を含有する溶媒は、一般的に、水性溶媒と呼ばれる。水性溶媒には、好ましくは、少なくとも３０重量％、更に好ましくは少なくとも５０重量％の水が含有されており、更に、他の極性又は無極性共溶媒が含有されていてよい。水との混和性が、硬化性化合物を完全に溶解するために十分でない場合に、共溶媒を混合することが望ましい。好ましくは、溶媒には、少なくとも６０重量％、好ましくは少なくとも７０重量％、更に好ましくは少なくとも８０重量％又は９０重量％の水が含有されている。特別の実施形態において、溶媒は水であり、有機共溶媒を含有しない。例えば、１０％のＣＮ１３２、２７．５％のＣＮ４３５及び６２．５％の水又は２１．５％のＣＮ１３２、２１．５％のＣＮ４３５及び５７％の水又は６０％のＣＮ１３２及び４０％の水又は４９．７５％のＣＮ１３２、４９．７５％の水及び０．５％のドデシルトリメチルアンモニウムクロリドが、好ましい多孔質マトリックスを与え得る。ＣＮ１３２及びＣＮ４３５は、クレイ・バレイ社（Ｃｒａｙ  Ｖａｌｌｅｙ）、フランス国から入手可能な硬化性モノマーである。ＣＮ１３２は、低粘度脂肪族エポキシアクリレートである。ＣＮ４３５（米国ではＳＲ９０３５として入手可能）は、エトキシル化トリメチロールプロパントリアクリレートである。
【００２７】
共溶媒としては、乾燥によって十分に除去することができる極性揮発性溶媒が好ましい。好ましい共溶媒は、低級アルキルアルコール、アルカノン、アルカナール、エステル又はアルコキシ−アルカンである。用語「低級アルキル」は、アルキル鎖が、７個未満の炭素原子、好ましくは６個未満の炭素原子、更に好ましくは５個未満の炭素原子、好ましくは１〜４個の炭素原子を含有することを意味する。一つの実施形態において、溶媒は、イソプロパノールと水との混合物である。他の好ましい共溶媒は、例えば、メタノール、エタノール、１−プロパノール、アセトン、酢酸エチル、ジオキサン、メトキシエタノール及びジメチルホルムアミドである。水の沸点よりも低い沸点を有する共溶媒が最も好ましい。
【００２８】
溶媒中の硬化性化合物の溶解度は、もう一つの重要のパラメーターである。好ましくは、硬化性組成物は透明な溶液である。この溶媒は、選択された硬化性化合物又は化合物混合物が完全に溶解するように選択することができる。透明な溶液は一層安定であり、一般的に好ましい。しかしながら、僅かな濁り度は、通常、不安定性の原因とならず、殆どの場合に許容できる。他方、相分離を起こさせるために、成長しつつあるポリマーは、溶媒中に不溶性でなくてはならない。このことは、ある種の溶媒と組み合わせて選択することができる硬化性化合物に一定の制限を与える。適切な組合せの選択を容易に実施できる可能な方法は、例えば、欧州特許公開第２１６，６２２号（曇点）及び米国特許第３，８２３，０２７号（ハンセン（Ｈａｎｓｅｎ）システム）に記載されている。
【００２９】
初期化合物と得られるポリマーとの間の溶解度における大きい差及び従って速い相分離を得るために、好ましくは、初期化合物の分子量（ＭＷ）は過度に大きくはないものの、高いＭＷポリマーによっても、溶媒の注意深い選択によって、多孔質膜を実現することができる。好ましくは、硬化性モノマー又は硬化性オリゴマーのＭＷは、１００００ダルトン未満、更に好ましくは５０００ダルトン未満である。良好な結果は、１０００ダルトン未満のＭＷを有する化合物で得られる。
【００３０】
２重量％〜５０重量％の水希釈性を有する硬化性化合物に加えて、他の種類の硬化性モノマーが硬化性組成物中に存在してもよい。本発明に従った硬化性化合物は、例えば、「ＵＶ・ＥＢ硬化性材料の開発（Ｄｅｖｅｌｏｐｍｅｎｔ  ｏｆ  ｕｌｔｒａｖｉｏｌｅｔ  ａｎｄ  ｅｌｅｃｔｒｏｎ  ｂｅａｍ  ｃｕｒａｂｌｅ  ｍａｔｅｒｉａｌｓ）」（Ｙ．Ｔａｂａｔａ編、シーエムシー出版、２００３年、ＩＳＢＮ４８８２３１７９１５）に記載されており、これらに限定されないが、エポキシ化合物、オキセタン誘導体、ラクトン誘導体、オキサゾリン誘導体、環式シロキサン又はエチレン性不飽和化合物、例えば、アクリレート、メタクリレート、ポリエン−ポリチオール、ビニルエーテル、ビニルアミド、ビニルアミン、アリルエーテル、アリルエステル、アリルアミン、マレイン酸誘導体、イタコン酸誘導体、ポリブタジエン及びスチレンから選択することができる。好ましくは、主成分として、（メタ）アクリレート、例えば、アルキル−（メタ）アクリレート、ポリエステル−（メタ）アクリレート、ウレタン−（メタ）アクリレート、ポリエーテル−（メタ）アクリレート、エポキシ−（メタ）アクリレート、ポリブタジエン−（メタ）アクリレート、シリコーン（メタ）アクリレート、メラミン−（メタ）アクリレート、ホスファゼン−（メタ）アクリレート、（メタ）アクリルアミド及びこれらの組合せが、それらの高い反応性のために使用される。得られる膜のある種の特性を変更するために、他の種類の硬化性化合物を、この主成分と組み合わせてもよい。これらの化合物は、モノマー溶液、モノマー懸濁液、モノマー分散液、オリゴマー溶液、オリゴマー懸濁液、オリゴマー分散液、ポリマー溶液、ポリマー懸濁液及びポリマー分散液の形で使用することができる。
【００３１】
本発明の多孔質膜を製造するために、硬化性組成物及び処理条件を、注意深く選択しなくてはならない。照射すると、このモノマー（又はオリゴマー若しくはプレポリマー）は架橋して、ポリマーを徐々に形成する。この工程の間に、溶媒中の成長しつつあるポリマーの溶解度は減少して、相分離を引き起こし、その結果、溶液からポリマーが分離する。最後に、ポリマーは、溶媒が細孔を満たしている多孔質構造を有するネットワーク構造物を形成する。乾燥すると、溶媒が除去され、多孔質膜が残る。ある実施形態においては、細孔のつぶれを防止するために、膜を乾燥させることなく、所望に応じて洗浄し、湿潤状態で保存する。多孔質膜の最適構造を得るために、硬化性化合物又は硬化性化合物の混合物の濃度を注意深く選択することが重要である。濃度が低すぎるとき、硬化の際にネットワーク構造物が形成されないと推定され、濃度が高すぎるとき、幾分均一なゲル化した層が形成され、これは乾燥後に、非多孔質で透明な層を生じることが実験によって示されている。また、モノマーが溶媒中に可溶性でありすぎるとき、相分離が起こらず、次いで通常、重合後にゲル構造物が形成される。多孔質構造は、高い溶媒流束のために必須である。この観点で、溶媒中の硬化性化合物又は化合物群の濃度は、１０重量％〜８０重量％、更に好ましくは２０重量％〜７０重量％、最も好ましくは３０重量％〜６０重量％である。
【００３２】
この多孔質膜が、着色剤受容媒体、例えば、インクジェット記録媒体として使用されるとき、画像を形成するために水性インクが使用される場合、含有されている水性溶媒を迅速に吸収するために、該膜は親水性特性を有していなくてはならない。硬化性組成物が主溶媒として水を含有する場合に、相分離が起こるためには溶媒との非相溶性が重要であるので、形成されるポリマーは、一般的に、疎水性特性を有していなくてはならない。このことは、この用途のためには、本発明の膜が、親水性特性と疎水性特性との両方を有していなくてはならないことを暗示している。これらの見かけ上は矛盾する要求は、例えば、両親媒性構造を有する硬化性化合物（分子の一部は親水性であり、他の部分は疎水性特性を有する）を選択することによって実現できる。両親媒性モノマーは、親水性基と疎水性基との両方を有していてよく又は両親媒性基（例えば、（１，２−若しくは１，３−）プロピレンオキシド鎖又は（１，２−、１，３−若しくは１，４−）ブチレンオキシド鎖）を有していてよい。疎水性基の例は、脂肪族又は芳香族基、Ｃ３よりも長いアルキル鎖などである。代替のアプローチは、硬化性組成物中に、親水性である硬化性化合物及び疎水性である硬化性化合物を含有させることである。後者の方法によって、両種類の硬化性化合物の比を変化させることにより、膜の性質を制御することが可能になる。親水性モノマーは、例えば、水溶性モノマー及び親水性基、例えば、ヒドロキシ、カルボキシレート、スルファート、アミン、アミド、アンモニウム、エチレンオキシド鎖などを有するモノマーである。両親媒性は、幾つかの方法によって得ることができる。両親媒性モノマーは、例えば、極性基（例えば、ヒドロキシ、エーテル、カルボキシレート、スルファート、アミン、アミド、アンモニウムなど）を、疎水性モノマーの構造の中に導入することによって製造することができる。他方、親水性構造から出発して、例えば、アルキル基又は芳香族基を導入することにより疎水性特性を増加させることによって、両親媒性モノマーを製造することができる。
【００３３】
良好な結果は、硬化性化合物の少なくとも１種の水希釈性が限定的であるときに得られる。好ましくは、水は、硬化性化合物と、２５℃において、重量比で２／９８〜５０／５０、更に好ましくは４／９６〜５０／５０、なお更に好ましくは１０／９０〜５０／５０の混和性である。多くの適切な硬化性化合物は、事実上両親媒性である。モノマーの適切な濃度は、共溶媒、界面活性剤の添加すること、組成物のｐＨを調節すること、又はより高い水含有量で良好な溶解度を維持するモノマーを混入すること、により達成できる。水と後者のモノマーとの混和性比は、典型的に、２５℃で５０重量％よりも大きい。
【００３４】
本発明の多孔性膜を達成し得る方法としては他に、水との混和性に乏しいモノマー（典型的に２５℃で２重量％よりも低い水とモノマーとの混和性比を有するモノマー）と、良好な混和性を有するモノマー（即ち、２５℃で５０重量％よりも大きいモノマー中の水の混和性を有するモノマー）との混合物を適用することが挙げられる。２種、３種又はより多い種類のモノマーの組合せを注意深く選択し、それらのそれぞれの濃度及び溶媒組成を最適化することによって、多くの異なった種類のモノマーを、本発明において効果的に適用することができる。
【００３５】
２５℃で、２／９８〜５０／５０の水／モノマー重量比で、水との混和性を示す適切なモノマーは、ポリ（エチレングリコール）ジアクリレート（好ましくはＭＷ＜５００、例えば、トリエチレングリコールジアクリレート、テトラエチレングリコールジアクリレートなど）、エチレングリコールエポキシレートジメタクリレート、グリセロールジグリセロレートジアクリレート、プロピレングリコールグリセロレートジアクリレート、トリプロピレングリコールグリセロレートジアクリレート、オリゴ（プロピレングリコール）ジアクリレート、ポリ（プロピレングリコール）ジアクリレート、オリゴ（プロピレングリコール）グリセロレートジアクリレート、ポリ（プロピレングリコール）グリセロレートジアクリレート、オリゴ（ブチレンオキシド）ジアクリレート、ポリ（ブチレンオキシド）ジアクリレート、オリゴ（ブチレンオキシド）グリセロレートジアクリレート、ポリ（ブチレンオキシド）グリセロレートジアクリレート、エトキシル化トリメチロールプロパントリアクリレート（エトキシル化３〜１０モル）、エトキシル化ビスフェノール−Ａジアクリレート（エトキシル化３〜１０モル）、２−ヒドロキシエチルアクリレート、２−ヒドロキシプロピルアクリレート、２−ヒドロキシ−３−フェノキシプロピルアクリレート、２−（エトキシエトキシ）エチルアクリレート、Ｎ，Ｎ’−（メチレン又はエチレン）−ビス（アクリルアミド）である。市販の化合物、例えば、全てクレイ・バレイ社、フランス国からの、ＣＮ１２９（エポキシアクリレート）、ＣＮ１３１Ｂ（一官能性脂肪族エポキシアクリレート）、ＣＮ１３３（三官能性脂肪族エポキシアクリレート）、ＣＮ９２４５（三官能性ウレタンアクリレート）、ＣＮ３７５５（アミノジアクリレート）、ＣＮ３７１（アミノジアクリレート）も適している。
【００３６】
水との良好な混和性（２５℃で５０／５０よりも大きい水／モノマー重量比）を有する適切な（親水性）モノマーは、ポリ（エチレングリコール）（メタ）アクリレート（好ましくはＭＷ＞５００）、ポリ（エチレングリコール）ジ（メタ）アクリレート（好ましくはＭＷ＞５００）、エトキシル化トリメチロールプロパントリアクリレート（１０モルよりも大きいエトキシル化）、（メタ）アクリル酸、（メタ）アクリルアミド、２−（ジメチルアミノ）エチル（メタ）アクリレート、３−（ジメチルアミノ）プロピル（メタ）アクリレート、２−（ジエチルアミノ）エチル（メタ）アクリレート、２−（ジメチルアミノ）エチル（メタ）アクリルアミド、３−（ジメチルアミノ）プロピル（メタ）アクリルアミド、２−（ジメチルアミノ）エチル（メタ）アクリレート第四級アンモニウム塩（クロリド又はスルファート）、２−（ジエチルアミノ）エチル（メタ）アクリレート第四級アンモニウム塩（クロリド又はスルファート）、２−（ジメチルアミノ）エチル（メタ）アクリルアミド第四級アンモニウム塩（クロリド又はスルファート）、３−（ジメチルアミノ）プロピル（メタ）アクリルアミド第四級アンモニウム塩（クロリド又はスルファート）である。
【００３７】
水との乏しい混和性（２５℃で２／９８よりも小さい水／モノマー重量比）を有する適切な（疎水性）モノマーは、アルキル（メタ）アクリレート（例えば、アクリル酸エチル、アクリル酸ｎ−ブチル、アクリル酸ｎ−ヘキシル、アクリル酸オクチル、アクリル酸ラウリル）、芳香族アクリレート（アクリル酸フェノール、アクリル酸アルキルフェノールなど）、脂肪族ジオール（ジ）（メタ）アクリレート（例えば、１，４−ブタンジオールジアクリレート、１，６−ヘキサンジオールジアクリレート、ヒドロキシピバル酸ネオペンチルグリコールジアクリレート、ネオペンチルグリコールジアクリレート、トリシクロデカンジメタノールジアクリレート）、トリメチロールプロパントリアクリレート、グリセリルトリアクリレート、ペンタエリトリトールトリアクリレート、ペンタエリトリトールテトラアクリレート、ジペンタエリトリトールペンタアクリレート、ジペンタエリトリトールヘキサアクリレート、ジトリメチロールプロパンテトラアクリレート、スチレン誘導体、ジビニルベンゼン、酢酸ビニル、ビニルアルキルエーテル、アルケン、ブタジエン、ノルボルネン、イソプレン、Ｃ4よりも長いアルキル鎖を有するポリエステルアクリレート、Ｃ4よりも長いアルキル鎖を有するポリウレタンアクリレート、Ｃ4よりも長いアルキル鎖を有するポリアミドアクリレートである。
【００３８】
好ましくは、硬化性組成物は、硬化性モノマーの全量基準で、１〜１００重量％、更に好ましくは１０〜８０重量％、最も好ましくは４０〜７０重量％の、２５℃で２／９８〜５０／５０の水／モノマー比で水と混和性があるモノマーを含有する。この硬化性組成物は、更に、硬化性モノマーの全量基準で、９９重量％以下、好ましくは３０〜６０重量％の、２５℃で５０／５０よりも大きい水／モノマー比で水と混和性であるモノマーを含有する。また、乏しい混和性を有するモノマーが、９９重量％以下で混合物中に存在してもよい。本発明に従った膜を得る他の方法としては、１〜９９重量％、好ましくは３０〜８０重量％の水との混和性が良好なモノマー及び１〜９９重量％、好ましくは１０〜８０重量％、更に好ましくは２０〜７０重量％の、２５℃で２／９８よりも小さい水／モノマー比で水との混和性の乏しいモノマーを組み合わせることが挙げられる。
【００３９】
光開始剤を、本発明に従って使用することができ、好ましくは混合物を支持体に適用する前に、該硬化性化合物（群）の混合物中に混合することができる。光開始剤は、通常、被覆された混合物をＵＶ又は可視光放射線によって硬化させるときに必要とされる。適切な光開始剤は、当該技術分野で公知であるもの、例えば、ラジカル型、カチオン型又はアニオン型光開始剤である。
【００４０】
ラジカルＩ型光開始剤の例は、α−ヒドロキシアルキルケトン、例えば、２−ヒドロキシ−１−［４−（２−ヒドロキシエトキシ）フェニル］−２−メチル−１−プロパノン（イルガキュア（Ｉｒｇａｃｕｒｅ）（登録商標）２９５９：チバ社（Ｃｉｂａ））、１−ヒドロキシ−シクロヘキシル−フェニルケトン（イルガキュア（登録商標）１８４：チバ社）、２−ヒドロキシ−２−メチル−１−フェニル−１−プロパノン（サルキュア（Ｓａｒｃｕｒｅ）（登録商標）ＳＲ１１７３：サルトマー社（Ｓａｒｔｏｍｅｒ））、オリゴ［２−ヒドロキシ−２−メチル−１−｛４−（１−メチルビニル）フェニル｝プロパノン］（サルキュア（登録商標）ＳＲ１１３０：サルトマー社）、２−ヒドロキシ−２−メチル−１−（４−ｔｅｒｔ−ブチル）フェニルプロパン−１−オン、２−ヒドロキシ−［４’−（２−ヒドロキシプロポキシ）フェニル］−２−メチルプロパン−１−オン、１−（４−イソプロピルフェニル）−２−ヒドロキシ−２−メチル−プロパノン（ダルキュア（Ｄａｒｃｕｒｅ）（登録商標）１１１６：チバ社）；α−アミノアルキルフェノン、例えば、２−ベンジル−２−（ジメチルアミノ）−４’−モルホリノブチロフェノン（イルガキュア（登録商標）３６９：チバ社）、２−メチル−４’−（メチルチオ）−２−モルホリノプロピオフェノン（イルガキュア（登録商標）９０７：チバ社）；α，α−ジアルコキシアセトフェノン、例えば、α，α−ジメトキシ−α−フェニルアセトフェノン（イルガキュア（登録商標）６５１：チバ社）、２，２−ジエチオキシ−１，２−ジフェニルエタノン（ユバトーン（Ｕｖａｔｏｎｅ）（登録商標）８３０２：アップジョーン社（Ｕｐｊｏｈｎ））、α，α−ジエトキシアセトフェノン（ＤＥＡＰ：ラーン社（Ｒａｈｎ））、α，α−ジ−（ｎ−ブトキシ）アセトフェノン（ユバトーン（登録商標）８３０１：アップジョーン社）；フェニルグリオキサラート、例えば、メチルベンゾイルホルマート（ダロキュア（Ｄａｒｏｃｕｒｅ）（登録商標）ＭＢＦ：チバ社）；ベンゾイン誘導体、例えば、ベンゾイン（エサキュア（Ｅｓａｃｕｒｅ）（登録商標）ＢＯ：ランベルチ社（Ｌａｍｂｅｒｔｉ））、ベンゾインアルキルエーテル（エチル、イソプロピル、ｎ−ブチル、イソブチルなど）、ベンジルベンゾインベンジルエーテル、アニソイン（Ａｎｉｓｏｉｎ）；モノ−及びビス−アシルホスフィンオキシド、例えば、２，４，６−トリメチルベンゾイル−ジフェニルホスフィンオキシド（ルシリン（Ｌｕｃｉｒｉｎ）（登録商標）ＴＰＯ：ＢＡＳＦ社）、エチル−２，４，６−トリメチルベンゾイルフェニルホスフィナート（ルシリン（登録商標）ＴＰＯ−Ｌ：ＢＡＳＦ社）、ビス（２，４，６−トリメチルベンゾイル）フェニルホスフィンオキシド（イルガキュア（登録商標）８１９：チバ社）、ビス（２，６−ジメトキシベンゾイル）−２，４，４−トリメチル−ペンチルホスフィンオキシド（イルガキュア（登録商標）１８００又は１８７０）である。他の市販の光開始剤は、１−［４−（フェニルチオ）−２−（Ｏ−ベンゾイルオキシム）］−１，２−オクタンジオン（イルガキュアＯＸＥ０１）、１−［９−エチル−６−（２−メチルベンゾイル）−９Ｈ−カルバ��ール−３−イル］−１−（Ｏ−アセチルオキシム）エタノン（イルガキュアＯＸＥ０２）、２−ヒドロキシ−１−｛４−［４−（２−ヒドロキシ−２−メチル−プロピオニル）−ベンジル］−フェニル｝−２−メチル−プロパン−１−オン（イルガキュア１２７）、オキシ−フェニル−酢酸２−［２−オキソ−２−フェニル−アセトキシ−エトキシ］−エチルエステル（イルガキュア７５４）、オキシ−フェニル−アセチック−２−［２−ヒドロキシ−エトキシ］−エチルエステル（イルガキュア７５４）、２−（ジメチルアミノ）−２−（４−メチルベンジル）−１−［４−（４−モルホリニル）フェニル］−１−ブタノン（イルガキュア３７９）、１−［４−［４−ベンゾイルフェニル）チオ］フェニル］−２−メチル−２−［（４−メチルフェニル）スルホニル）］−１−プロパノン（ランベルチ社からのエサキュア１００１Ｍ）、２，２’−ビス（２−クロロフェニル）−４，４’、５，５’−テトラフェニル−１，２’−ビスイミダゾール（ＩＧＭ社からのオムニラド（Ｏｍｎｉｒａｄ）ＢＣＩＭ）である。
【００４１】
ＩＩ型光開始剤の例は、ベンゾフェノン誘導体、例えば、ベンゾフェノン（アジトール（Ａｄｄｉｔｏｌ）（登録商標）ＢＰ：ＵＣＢ社）、４−ヒドロキシベンゾフェノン、３−ヒドロキシベンゾフェノン、４，４’−ジヒドロキシベンゾフェノン、２，４，６−トリメチルベンゾフェノン、２−メチルベンゾフェノン、３−メチルベンゾフェノン、４−メチルベンゾフェノン、２，５−ジメチルベンゾフェノン、３，４−ジメチルベンゾフェノン、４−（ジメチルアミノ）ベンゾフェノン、［４−（４−メチルフェニルチオ）フェニル］フェニルメタノン、３，３’−ジメチル−４−メトキシベンゾフェノン、メチル−２−ベンゾイルベンゾアート、４−フェニルベンゾフェノン、４，４−ビス（ジメチルアミノ）ベンゾフェノン、４，４−ビス（ジエチルアミノ）ベンゾフェノン、４，４−ビス（エチルメチルアミノ）ベンゾフェノン、４−ベンゾイル−Ｎ，Ｎ，Ｎ−トリメチルベンゼンメタンアミニウムクロリド、２−ヒドロキシ−３−（４−ベンゾイルフェノキシ）−Ｎ，Ｎ，Ｎ−トリメチル−１−プロパンアミニウムクロリド、４−（１３−アクリロイル−１，４，７，１０，１３−ペンタオキサトリデシル）ベンゾフェノン（ユベクリル（Ｕｖｅｃｒｙｌ）（登録商標）Ｐ３６：ＵＣＢ社）、４−ベンゾイル−Ｎ，Ｎ−ジメチル−Ｎ−［２−（１−オキソ−２−プロペニル）オイ］エチルベンゼンメタンアミニウムクロリド、４−ベンゾイル−４’−メチルジフェニルスルフィド、アントラキノン、エチルアントラキノン、アントラキノン−２−スルホン酸ナトリウム塩、ジベンゾスベレノン；アセトフェノン誘導体、例えば、アセトフェノン、４’−フェノキシアセトフェノン、４’−ヒドロキシアセトフェノン、３’−ヒドロキシアセトフェノン、３’−エトキシアセトフェノン；チオキサンテノン誘導体、例えば、チオキサンテノン、２−クロロチオキサンテノン、４−クロロチオキサンテノン、２−イソプロピルチオキサンテノン、４−イソプロピルチオキサンテノン、２，４−ジメチルチオキサンテノン、２，４−ジエチルチオキサンテノン、２−ヒドロキシ−３−（３，４−ジメチル−９−オキソ−９Ｈ−チオキサンテノン−２−イルオキシ）−Ｎ，Ｎ，Ｎ−トリメチル−１−プロパンアミニウムクロリド（カヤキュア（Ｋａｙａｃｕｒｅ）（登録商標）ＱＴＸ：日本化薬株式会社）；ジオン、例えば、ベンジル、ショウノウキノン、４，４’−ジメチルベンジル、フェナントレンキノン、フェニルプロパンジオン；ジメチルアニリン、例えば、４，４’，４”−メチリジン−トリス（Ｎ，Ｎ−ジメチルアニリン）（ＩＧＭ社からのオムニラド（登録商標）ＬＣＶ）；イミダゾール誘導体、例えば、２，２’−ビス（２−クロロフェニル）−４，４’，５，５’−テトラフェニル−１，２’−ビスイミダゾール；チタノセン、例えば、ビス（η−５−２，４−シクロペンタジエン−１−イル）−ビス−［２，６−ジフルオロ−３−１Ｈ−ピロール−１−イル］フェニル］チタン（イルガキュア（登録商標）７８４：チバ社）；ヨードニウム塩、例えば、ヨードニウム、（４−メチルフェニル）−［４−（２−メチルプロピル−フェニル）−ヘキサフルオロホスファート（１−）である。所望により、光開始剤���組合せを使用することもできる。
【００４２】
アクリレート、ジアクリレート、トリアクリレート又は多官能性アクリレートのために、Ｉ型光開始剤が好ましい。特に、α−ヒドロキシアルキルフェノン、例えば、２−ヒドロキシ−２−メチル−１−フェニルプロパン−１−オン、２−ヒドロキシ−２−メチル−１−（４−ｔｅｒｔ−ブチル）フェニルプロパン−１−オン、２−ヒドロキシ−［４’−（２−ヒドロキシプロポキシ）フェニル］−２−メチルプロパン−１−オン、２−ヒドロキシ−１−［４−（２−ヒドロキシエトキシ）フェニル］−２−メチルプロパン−１−オン、１−ヒドロキシシクロヘキシルフェニルケトン及びオリゴ［２−ヒドロキシ−２−メチル−１−｛４−（１−メチルビニル）フェニル｝プロパノン］、α−アミノアルキルフェノン、α−スルホニルアルキルフェノン並びにアシルホスフィンオキシド、例えば、２，４，６−トリメチルベンゾイル−ジフェニルホスフィンオキシド、エチル−２，４，６−トリメチルベンゾイル−フェニルホスフィナート及びビス（２，４，６−トリメチルベンゾイル）フェニルホスフィンオキシドが好ましい。好ましくは、光開始剤と硬化性化合物（群）との比は、重量基準で、０．００１と０．１との間、更に好ましくは０．００５と０．０５との間である。使用する光開始剤の量を最小にすることが好ましく、つまり、好ましくは、硬化工程（又は硬化工程群）の後で、全ての光開始剤を反応させる。残留する光開始剤は、膜を記録媒体として使用する場合に、染料の黄色化又は劣化のような悪影響を有し得る。分離膜として適用するとき、残留する光開始剤を洗浄除去するために、過剰の洗浄が必要であろう。
【００４３】
２層以上の層を適用するとき、それぞれの層内で、光開始剤の種類及び濃度を、独立に選択することができる。例えば、多層構造物において、トップ層中の光開始剤は、より下の層（群）中の光開始剤とは異なっていてよく、これによって、単一の開始剤を全ての層に亘って適用するときよりも低い開始剤濃度でより効率的に硬化させることができる。放射線で照射するとき、光開始剤の幾つかの種類は表面を硬化させる際に最も有効であり、一方、他の種類は、層の中により深く硬化させる。より低い層のために、良好な貫通硬化が重要であり、高い効率の硬化のために、トップ層中に適用された光開始剤のスペクトルとは完全に重ならない吸収スペクトルを有する光開始剤を選択することが好ましい。好ましくは、トップ層中の光開始剤とボトム層中の光開始剤との間の吸収極大における差は、少なくとも２０ｎｍである。ＵＶ放射線を使用する場合に、いくつかのの波長での発光を有する光源を選択することができる。ＵＶ光源と光開始剤との組合せは、十分な放射線が、より低い層にまで貫通して、光開始剤を活性化するように最適化することができる。典型的な例は、ヒュージョン・ユーブイ・システムズ社（Ｆｕｓｉｏｎ  ＵＶ  Ｓｙｓｔｅｍｓ）によって供給されるような、６００ワット／インチの出力を有するＨ−バルブであり、これは、２２０ｎｍ、２５５ｎｍ、３００ｎｍ、３１０ｎｍ、３６５ｎｍ、４０５ｎｍ、４３５ｎｍ、５５０ｎｍ及び５８０ｎｍ付近の発光極大を有する。代替物は、Ｖ−バルブ及びＤ−バルブであり、これらは異なった発光極大を有する。ＵＶ光源のスペクトルと光開始剤のそれとの間に十分な重なりがあることが必要なことは明らかである。光源及び光開始剤の選択から、最適な組合せを行うことができる。光開始剤の複数種類の方法によって、より厚い層を、同じ照射強度で効率的に硬化させることが可能である。更に、異なった種類の光開始剤を適用することによって、光沢及び多孔度のような特性を、単一種類の光開始剤によっては可能ではないレベルに最適化することができる。
【００４４】
硬化速度は、硬化性化合物にアミン相乗剤を添加することによって増加させることができる。アミン相乗剤は、反応性を増強し、酸素阻害を妨げることが知られている。適切なアミン相乗剤は、例えば、遊離アルキルアミン、例えば、トリエチルアミン、メチルジエタノールアミン、トリエタノールアミン；芳香族アミン、例えば、２−エチルヘキシル−４−ジメチルアミノベンゾアート、エチル−４−ジメチルアミノベンゾアート並びにまたポリアリルアミンのようなポリマーアミン及びその誘導体である。硬化性アミン相乗剤、例えば、エチレン性不飽和アミン（例えば、（メタ）アクリル化アミン）は、硬化によってポリマーマトリックスの中に組み込まれるその能力のために、それらの使用によって、より少ない臭気、より少ない揮発性及びより少ない黄色化が与えられるので好ましい。
【００４５】
アミン相乗剤の量は、好ましくは硬化性組成物中の硬化性化合物の量基準で０．１〜１０重量％、更に好ましくは硬化性化合物の量基準で０．３〜３重量％である。
【００４６】
硬化性化合物混合物は、多孔質膜を得るために、好ましくは放射線に付される。原則として、それが存在するとき光開始剤の吸収スペクトルに適合する限り、又は光開始剤の必要なしに硬化性化合物を直接硬化させるために十分なエネルギーが与えられる限り、例えば、紫外、可視又は赤外放射線のような如何なる適切な波長の（電磁）放射線も使用することができる。
【００４７】
赤外放射線による硬化は、また、熱硬化として知られている。従って、硬化重合は、エチレン性不飽和モノマーをフリーラジカル開始剤と組合せ、この混合物を加熱することによって、実施することができる。代表的なフリーラジカル開始剤は、有機過酸化物、例えば、過酸化エチル及び過酸化ベンジル；ヒドロペルオキシド、例えば、メチルヒドロペルオキシド；アシロイン、例えば、ベンゾイン；ある種のアゾ化合物、例えば、α，α’−アゾビスイソブチロニトリル及びγ，γ’−アゾビス（γ−シアノ吉草酸）；過硫酸塩；過酢酸エステル、例えば、過酢酸メチル及び過酢酸ｔｅｒｔ−ブチル；過シュウ酸エステル、例えば、過シュウ酸ジメチル及び過シュウ酸ジ（ｔｅｒｔ−ブチル）；ジスルフィド、例えば、ジメチルチウラムジスルフィド並びにケトンペルオキシド、例えば、メチルエチルケトンペルオキシドである。約２３℃〜約１５０℃の範囲内の温度が、一般的に使用される。更にしばしば、約３７℃〜約１１０℃の範囲内の温度が使用される。
【００４８】
紫外光による照射が好ましい。適切な波長は、光開始剤が存在する場合、光開始剤の吸収波長と一致する波長を提供する、例えば、ＵＶ−Ａ（４００〜３２０ｎｍ）、ＵＶ−Ｂ（３２０〜２８０ｎｍ）、ＵＶ−Ｃ（２８０〜２００ｎｍ）である。
【００４９】
紫外光の適切な源泉は、水銀アークランプ、炭素アークランプ、低圧水銀ランプ、中圧水銀ランプ、高圧水銀ランプ、スワール流プラズマアークランプ（ｓｗｉｒｌｆｌｏｗ  ｐｌａｓｍａ  ａｒｃ  ｌａｍｐ）、メタルハライドランプ、キセノンランプ、タングステンランプ、ハロゲンランプ、レーザ及び紫外光発光ダイオードである。中圧又は高圧水銀蒸気型の紫外光発光ランプが、特に好ましい。更に、ランプの発光スペクトルを修正するためにハロゲン化金属のような添加物が存在してもよい。殆どの場合に、２００ｎｍ〜４５０ｎｍで発光極大を有するランプが最も適している。
【００５０】
露光装置のエネルギー出力は、２０〜２４０Ｗ／ｃｍ、好ましくは４０〜１５０Ｗ／ｃｍであってよいが、望ましい露光線量が実現できる限り、より高くてもよい。露光強度は、膜の最終構造に影響を与える硬化の程度を制御するために使用することができるパラメーターの一つである。好ましくは、露光線量は、装置によって示されるＵＶ−Ｂ範囲内で、高エネルギーＵＶラジオメーター（ＥＩＴ−インスツルメント・マーケッツ社（ＥＩＴ−Ｉｎｓｔｒｕｍｅｎｔ  Ｍａｒｋｅｔｓ）からのＵＶパワーパック（ＵＶ  Ｐｏｗｅｒ  Ｐｕｃｋ）（登録商標））によって測定したとき、少なくとも４０ｍＪ／ｃｍ2、更に好ましくは４０〜６００ｍＪ／ｃｍ2、最も好ましくは７０〜２２０ｍＪ／ｃｍ2である。露光時間は、自由に選択できるが、長くする必要はなく、典型的には１秒未満である。
【００５１】
光開始剤を添加しない場合、硬化性化合物を、当該技術分野で公知であるように、電子ビーム露光によって有利に硬化させることができる。好ましくは、この出力は、５０〜３００ｋｅＶである。硬化は、また、プラズマ又はコロナ露光によって達成できる。
【００５２】
硬化性組成物のｐＨは、好ましくは、２〜１１、更に好ましくは３〜８で選択される。最適ｐＨは、使用するモノマーに依存し、実験的に決定することができる。硬化速度は、ｐＨ依存性であるものと考えられ、高いｐＨで、硬化速度は明らかに低下して、多孔性のより低い膜になる。低いｐＨ値（２以下）で、経年変化により膜の黄色化が起こり、これは良好な白色度が好ましいとき、望ましくない。
【００５３】
所望する場合、界面活性剤又は界面活性剤の組合せを、表面張力を調節するために又は良好な光沢のような他の目的のために、湿潤剤として、水性組成物に添加することができる。所望の用途及び被覆すべき支持体に依存して、適切な界面活性剤を使用することは、当業者の実施し得る範囲内である。放射線硬化性界面活性剤を含む、市販の界面活性剤を使用することができる。この硬化性組成物において使用するために適している界面活性剤には、非イオン性界面活性剤、イオン性界面活性剤、両性界面活性剤及びこれらの組合せが含まれる。好ましい非イオン性界面活性剤には、エトキシル化アルキルフェノール、エトキシル化脂肪アルコール、エチレンオキシド／プロピレンオキシドブロックコポリマー、フルオロアルキルエーテルなどが含まれる。好ましいイオン性界面活性剤には、これらに限定されないが、下記のもの、即ち、アルキルトリメチルアンモニウム塩（但し、アルキル基には８〜２２個（好ましくは１２〜１８個）の炭素原子が含まれる）；アルキルベンジルジメチルアンモニウム塩（但し、アルキル基には８〜２２個（好ましくは１２〜１８個）の炭素原子が含まれる）及びエチルスルファート及びアルキルピリジニウム塩（但し、アルキル基には８〜２２個（好ましくは１２〜１８個）の炭素原子が含まれる）が含まれる。界面活性剤は、フッ素系又はシリコーン系であってよい。適切なフッ素系界面活性剤の例は、フルオロＣ2−Ｃ20アルキルカルボン酸及びそれらの塩、二ナトリウム  Ｎ−ペルフルオロオクタンスルホニルグルタミン酸、ナトリウム  ３−（フルオロ−Ｃ6−Ｃ11アルキルオキシ）−１−Ｃ3−Ｃ4アルキルスルホナート、ナトリウム  ３−（ω−フルオロ−Ｃ6−Ｃ8アルカノイル−Ｎ−エチルアミノ）−１−プロパンスルホナート、Ｎ−［３−（ペルフルオロオクタンスルホンアミド）−プロピル］−Ｎ，Ｎ−ジメチル−Ｎ−カルボキシメチレンアンモニウムベタイン、ペルフルオロアルキルカルボン酸（例えば、Ｃ7−Ｃ13−アルキルカルボン酸）及びこれらの塩、ペルフルオロオクタンスルホン酸ジエタノールアミド、Ｌｉ、Ｋ及びＮａ  ペルフルオロＣ4−Ｃ12アルキルスルホナート、Ｌｉ、Ｋ及びＮａ  Ｎ−ペルフルオロＣ4−Ｃ13アルカンスルホニル−Ｎ−アルキルグリシン、商品名ゾニル（Ｚｏｎｙｌ）（登録商標）で市販されているフルオロ界面活性剤（イー・アイ・デュポン社（Ｅ．Ｉ．Ｄｕ  Ｐｏｎｔ）によって製造される）［これは、ＲｆＣＨ2ＣＨ2ＳＣＨ2ＣＨ2ＣＯ2Ｌｉ又はＲｆＣＨ2ＣＨ2Ｏ（ＣＨ2ＣＨ2Ｏ）xＨ（式中、Ｒｆ＝Ｆ（ＣＦ2ＣＦ2）3-8であり、ｘ＝０〜２５である）の化学構造を有する］、Ｎ−プロピル−Ｎ−（２−ヒドロキシエチル）ペルフルオロオクタンスルホンアミド、２−スルホ−１，４−ビス（フルオロアルキル）ブタンジオアート、１，４−ビス（フルオロアルキル）−２−［２−Ｎ，Ｎ，Ｎ−トリアルキルアンモニウム）アルキルアミノ］ブタンジオアート、ペルフルオロＣ6−Ｃ10アルキルスルホンアミドプロピルスルホニルグリシナート、ビス−（Ｎ−ペルフルオロオクチルスルホニル−Ｎ−エタノールアミノエチル）ホスホナート、モノ−ペルフルオロＣ6−Ｃ16アルキル−エチルホスホナート並びにペルフルオロアルキルベタインである。また、例えば、米国特許公開第４，７８１，９８５号及び米国特許公開第５，０８４，３４０号に記載されているフルオロカーボン界面活性剤も有用である。
【００５４】
シリコーン系界面活性剤は、好ましくは、ポリシロキサン、例えば、ポリシロキサン−ポリオキシアルキレンコポリマーである。このようなコポリマーは、例えば、ジメチルシロキサン−メチル（ポリオキシエチレン）コポリマー、ジメチルシロキサン−メチル（ポリオキシエチレン−ポリオキシプロピレン）シロキサンコポリマー、トリシロキサンとポリエーテルとのコポリマーのようなトリシロキサンアルコキシレート及びシロキサンとポリプロピレンオキシドとのコポリマーのようなシロキサンプロポキシレートであってよい。シロキサンコポリマー界面活性剤は、当業者に公知である如何なる方法によっても製造することができ、ランダムコポリマー、交互コポリマー、ブロックコポリマー又はグラフトコポリマーとして製造することができる。ポリエーテルシロキサンコポリマーは、好ましくは、１００〜１０，０００の範囲内の重量平均分子量を有する。市場で市販されているポリエーテルシロキサンコポリマーの例には、シーケー・ウィットコ社（ＣＫ  ＷＩＴＣＯ）によって製造された、シルウエット（ＳＩＬＷＥＴ）ＤＡシリーズ、例えば、シルウエット４０８、５６０若しくは８０６、シルウエットＬシリーズ、例えば、シルウエット−７６０２又はコートシル（ＣＯＡＴＳＩＬ）シリーズ、例えば、コートシル１２１１；シンエツ社（ＳＨＩＮ−ＥＴＳＵ）によって製造された、ＫＦ３５１Ａ、ＫＦ３５３Ａ、ＫＦ３５４Ａ、ＫＦ６１８、ＫＦ９４５Ａ、ＫＦ３５２Ａ、ＫＦ６１５Ａ、ＫＦ６００８、ＫＦ６００１、ＫＦ６０１３、ＫＦ６０１５、ＫＦ６０１６、ＫＦ６０１７；ビック−ケミー社（ＢＹＫ−ＣＨＥＭＩＥ）によって製造された、ＢＹＫ−０１９、ＢＹＫ−３００、ＢＹＫ−３０１、ＢＹＫ−３０２、ＢＹＫ３０６、ＢＹＫ３０７、ＢＹＫ−３１０、ＢＹＫ−３１５、ＢＹＫ−３２０、ＢＹＫ−３２５、ＢＹＫ−３３０、ＢＹＫ３３３、ＢＹＫ−３３１、ＢＹＫ−３３５、ＢＹＫ３４１、ＢＹＫ−３４４、ＢＹＫ−３４５、ＢＹＫ３４６、ＢＹＫ−３４８及びテゴ社（ＴＥＧＯ）によって製造された、グライド（ＧＬＩＤＥ）シリーズ、例えば、グライド４５０、フロー（ＦＬＯＷ）シリーズ、例えば、フロー４２５、ウェット（ＷＥＴ）シリーズ、例えば、ウェット２６５が含まれる。
【００５５】
プリンタ移送性、ブロッキング耐性及び防水性を改良する目的で、界面活性剤を、硬化性組成物中に添加することができ及び／又は膜の含浸によって導入することができる。界面活性剤は使用されるとき、好ましくは、膜の乾燥重量基準で、０．０１〜２％、更に好ましくは０．０２〜０．５％の量で存在する。好ましくは、界面活性剤は、使用する濃度で組成物中に可溶性である。水性溶媒を使用するとき、好ましくは、２５℃における水への界面活性剤の溶解度は、少なくとも０．５％である。
【００５６】
特に水性インクの迅速な吸収のために、表面は親水性であることを必要とする。表面の親水性は、水滴の接触角を測定することによって、適切に表される。８０°よりも小さい値が、親水性表面を示し、インク受容層としての用途に好ましい。
【００５７】
本発明によれば、膜が、好ましくは０．０００１〜２．０μｍの直径を有する細孔の実質的な量を含有する場合、当該膜は、「多孔質、ナノ多孔質又はマイクロ多孔質」と呼ばれる。更に好ましくは、本発明の多孔質膜の細孔の大部分は、０．００１〜１．０μｍ、なお更に好ましくは０．００３〜０．７μｍのサイズを有する。選択された実施形態について、平均細孔直径は、好ましくは０．０１〜１．０μｍ、更に好ましくは０．０３〜０．４μｍである。細孔形状についての制限は存在しない。細孔は、例えば、球状若しくは不規則又は両方の組合せであってよい。好ましくは、細孔は相互連結されている。それは、このことが、高い流束又は迅速な溶媒吸収に寄与するであろうからである。
【００５８】
膜の多孔度は、ＳＥＭ横断面画像を解析することによって決定されたとき、好ましくは５〜９０％である。多孔度は、下記の式によって決定される。：
（乾燥厚さ［ｍ］  ／  固体の被覆された量［ｋｇ／ｍ2］）×１００％−１００％    
式中、被覆された固体（マトリックス）の密度は、１ｋｇ／ｄｍ3であると仮定する。
更に好ましくは、多孔度は、１０〜７０％、なお更に好ましくは２０〜５０％である。
【００５９】
インク受容層として適用される膜は、高い光沢を示すことが重要であり、そのために、表面層は平滑であることを必要とし、膜の表面上の細孔のサイズ及び全面積は、一定の限界内に制御されなくてはならない。インク吸収速度の低下を伴わない良好な光沢は、細孔によって占められる面積を、好ましくは０．１〜３０％に制御することによって得ることができる。更に好ましくは、細孔面積は、高いインク吸収速度を有する最大光沢のために、０．２〜２５％、なお更に好ましくは０．３〜１８％である。細孔面積は、細孔の直径及び量によって決定される。これは、一定の細孔面積について、細孔の量が、細孔直径に依存して変化することを意味している。一般的に、大きい細孔が低頻度で存在することは、小さい細孔が高頻度で存在することよりも好ましくない。表面細孔の絶対平均細孔直径は、好ましくは１．２μｍよりも小さく、更に好ましくは０．０２〜１μｍ、なお更に好ましくは０．０５〜０．７μｍである。選択された実施形態について、０．０６〜０．３μｍの範囲が好ましい。良好な光沢は、追加的に、表面粗さ（Ｒａ）値で表すことができる。Ｒａ値は細孔直径／細孔面積によって影響を受ける。良好な光沢を有する膜についての好ましいＲａ値は、０．８μｍよりも小さく、更に好ましくは０．５μｍよりも小さく、なお更に好ましくは０．３μｍよりも小さく、最も好ましくは０．２μｍよりも小さい。光沢のある外観は、主として、細孔の間の表面領域の平滑度によって決定されると考えられる。ＩＳＯ１３５６５−１（１９９８）及びＪＩＳ  Ｂ０６７１−１（２００２）に、計算への細孔の寄与を除いて、表面のＲａ値を決定することが可能である方法が記載されている。特別の実施形態において、膜は、別個の構造物、即ち、開放性ポリマーネットワーク構造物の形での等方性バルクマトリックス及び完全に異なった構造である薄い表面層から構成されている。この表面層又は皮層は、連結されていない細孔を有する連続層であり、穿孔された連続層として記載され得る。工程及び配合条件を変えることによって、表面細孔の数及びサイズは、所望の仕様に従って制御され得る。この表面層は、膜の光沢に寄与すると考えられる。逆浸透のような用途のためには、表面に細孔が全く存在しないか又は非常に小さい直径の細孔のみが存在すること（これは、皮層を密閉連続層として見なすことができることを意味する）が好ましいであろう。インク受容層としての用途のためには、表面層は、インク中に存在する染料が、膜の中に深く吸収される（このことは、印刷された画像の光学濃度を低くするであろう）のを防止する役割を担っている。よって、表面層は高い光学濃度に寄与している。他方、皮層は、乾燥特性をより悪くする、膜を通過する流量を減少させる。従って、好ましくは、この皮層は薄く、３μｍよりも薄い厚さを有し、更に好ましくは、皮層の厚さは、１．５μｍよりも薄く、例えば、０．１〜１．２μｍである。薄い皮層以外は、膜は対称的であることが好ましいが、ある程度までの非対称構造が許容できる。
【００６０】
膜の重要な特性は、多孔質層の膨潤性である。多孔度に加えて、膨潤性は、溶媒吸収の速度及び容量に寄与する。所望の特性に依存して、多孔度と膨潤性との間の一定のバランスを選択することができる。溶媒吸収の一定のレベルを達成するために、高い多孔度を低い膨潤挙動と組み合わせることができ、逆の場合も同様である。これは、全て良好な溶媒吸収速度で、膜構造物中の大きい変化を可能にする。インク受容層として使用される膜について、膨潤は、１〜５０μｍ、更に好ましくは２μｍ〜３０μｍ、最も好ましくは３〜２０μｍである。多孔質層の乾燥厚さは、所望の用途に依存して変化し得るので、膨潤は、更に適切に、乾燥厚さのパーセンテージとして相対方式で表される。好ましくは、膨潤は、多孔質膜の乾燥厚さの、少なくとも５％、更に好ましくは６〜１５０％、なお更に好ましくは１０〜８０％である。本発明における膨潤は、膨潤前の層の乾燥厚さを、膨潤後の層の膨潤した厚さから差し引くことによって決定され、ここで、膨潤した厚さは、２０℃の蒸留水中に３分間浸漬させた後の層の厚さを表し、乾燥厚さは、２３℃及び６０％ＲＨで２４時間以上放置した層の厚さを表す。層の厚さは、種々の方法によって決定することができる。例えば、サンプルを、層を膨潤させるための所定の温度で所定の時間、蒸留水中に浸漬させた後、膨潤工程を、針位置決めセンサーで膨潤した層を連続的に触れることによって観察して、膨潤前後の層の厚さを測定する方法がある。また、表面に触れることなく、光学センサーによって膨潤した層の高さを測定し、乾燥層の高さを差し引いて、層の膨潤量を知る方法もある。膨潤度は、モノマーの種類及び比、硬化／架橋の程度（露光線量、光開始剤種類及び量）並びに他の成分（例えば、連鎖移動剤、相乗剤）によって制御することができる。
【００６１】
驚くべきことに、この膜は、その膨潤特性のために、インク受容層として使用するとき、より高い画像濃度及びオゾン堅牢度の向上を示した。研究者は、膨潤によって、着色剤がポリマーネットワーク構造の中に含有され、乾燥後に、オゾン及びその他のガスの影響から保護されるものと推定されるが、当該推定は理論に拘束されることを意図するものではない。膨潤する能力を有しない多孔質ネットワーク構造において、着色剤は層の中に深く浸透し、他方、膨潤により、着色剤は、主として、観察された増加した濃度を説明する、層の表面領域内にトラップされると考えられる。
【００６２】
強く膨潤する多孔質層の欠点は、耐引掻性がかなり弱いことである。架橋度が低いと、物理的障害に対して膜の構造の感受性が高くなり、膨潤性が大きくなる。驚くべきことに、乾燥が完結した後の乾燥膜の第二の硬化処理が、湿潤被覆層の硬化を強化するよりも、強靱性（ｒｏｂｕｓｔｎｅｓｓ）を増強するために一層有効であることが見出された。本発明者らはこれが、乾燥することによって、未反応硬化性二重結合がお互いより近くに移動し、それによって、硬化の際の架橋の確率を増加させることを示唆するものと推定するが、当該推定は理論に拘束されることを意図するものではない。この第二の硬化工程は、ＵＶ硬化によって行うことができるが、ＥＢ硬化又は他の放射線源、例えば、前記したもののような他の方法も適している。第二硬化のためにＵＶ硬化を適用する場合に、光開始剤の少なくとも一部が、第一硬化工程の後で、反応形で残留することが必要である。他方、残留する光開始剤は、経年変化による膜の黄色化（これは、ある種の用途には望ましくない）に至り得るので、最終的に本質的に全ての光開始剤が反応することが重要である。これは、配合において光開始剤の初期濃度を調整することによって、容易に実施することができる。その代わりに、第二硬化のための光開始剤を、別個に、例えば、含浸によって添加する。
【００６３】
乾燥状態での膜の第二硬化の代わりに、膜を、湿潤したままで硬化させることができる。実施の一つの方法は、第二硬化を、第一硬化の後で、中間の乾燥工程無しに直ぐに実施することである。別の方法は、乾燥した膜を、界面活性剤のような１種以上の成分を含有する液体によって、予備湿潤させることである。この手順の利点は、適用された液体中で膜が膨潤性であるとき、湿潤状態で膜構造が硬化の際に変化することである。そうして多孔度のような特性を、膜が膨潤状態にあるとき第二硬化工程を実施することによって修正できる。この方法によって、初期硬化工程の後で、構造の調整が可能なままであるので、広範囲の材料及び工程条件が適するようになる。両方の硬化工程の間で、含浸を実施することができる。含浸によって、第一硬化工程の硬化性組成物とはそれほど相溶性がない化合物を膜の中に入ることができる。第一硬化の後で膜の構造が既に良好であるとき、第二硬化は不必要であり、含浸後、乾燥するのみで十分である。しかし、含浸によって入れた化合物のマトリックスへの固定を所望する際に、第二硬化工程は架橋の好ましい方法である。好ましくは、含浸工程を実施する前に、膜を部分的に乾燥させる。部分的乾燥によって、例えば、塗布、スプレー又は浸漬などの含浸により導入された化合物は、膜の中により深く浸透する。部分的乾燥によって、溶媒の一部、例えば、２５％又は５０％が除去され、ある場合には、溶媒の８０％以下が含浸の前に除去される。良好な工程設計によって、２つ以上の硬化工程は、一般的に、改良された特性をもたらさない。しかしながら、制限されたＵＶ強度のようなある種の状況は、複数の硬化を有利にするであろう。
【００６４】
好ましくは、第二硬化工程における露光線量は、装置によって示されるＵＶ−Ｂ範囲内で、高エネルギーＵＶラジオメーター（ＥＩＴ−インスツルメント・マーケッツ社からのＵＶパワーパック（登録商標））によって測定したとき、８０〜３００ｍＪ／ｍ2、更に好ましくは１００〜２００ｍＪ／ｍ2である。
【００６５】
多孔質膜には、また、放射線への露光によって架橋しない、１種以上の非硬化性水溶性ポリマー及び／又は１種以上の親水性ポリマーが含有されていてよい。非硬化性水溶性ポリマーは、硬化前に硬化性化合物混合物に添加するか又は硬化後に硬化した膜に適用することができる。
【００６６】
非硬化性水溶性ポリマーに加えて、層中の非硬化性水溶性ポリマーの量基準で、２０重量％以下、好ましくは０．５〜５重量％の架橋剤を添加することができる。適切な架橋剤は、欧州特許公開第４３７，２２９号に記載されている。架橋剤は、単独で又は組合せで使用することができる。
【００６７】
一つの実施形態において、少なくとも２種の混合物が支持体上に被覆され、それらの少なくとも１種は、硬化性化合物混合物であり、硬化及び乾燥後に、少なくとも１つのトップ層及びトップ層よりも支持体に近い少なくとも１つのボトム層を含む膜になる。少なくともトップ層及び好ましくはボトム層にも、本発明の多孔質膜が含まれる。２層膜構造のために、ボトム層は、好ましくは、３〜５０μｍ、好ましくは７〜４０μｍ、最も好ましくは１０〜３０μｍの乾燥厚さを有し、トップ層は、好ましくは、１〜３０μｍ、好ましくは２〜２０μｍ、最も好ましくは４〜１５μｍの乾燥厚さを有する。
【００６８】
他の実施形態において、支持体は、少なくとも３つの層で被覆され、それらの少なくとも１つの層、好ましくはトップ（外側）層には、硬化性化合物混合物が含まれる。硬化性組成物を支持体に適用し、硬化し、乾燥した後、少なくとも３つの層を含む膜が形成され、この３つの層には、３〜５０μｍ、好ましくは５〜４０μｍ、最も好ましくは７〜３０μｍの乾燥厚さを有する少なくとも１つのボトム層、１〜３０μｍ、好ましくは２〜２０μｍ、最も好ましくは３〜１５μｍの乾燥厚さを有する少なくとも１つの中間層及び中間層の上の少なくとも１つのトップ層が含まれる。トップ層は、好ましくは、１０μｍ未満、好ましくは０．１〜８μｍ、最も好ましくは０．４〜４μｍの乾燥厚さを有する。
【００６９】
好ましい実施形態において、支持体は、２種、３種又は４種以上の硬化性化合物混合物で被覆され、これは、硬化及び乾燥後に、全ての層が本発明の多孔質膜を含む層である、記録媒体になる。該混合物は、達成したい結果に依存して、同じ又は異なった組成を有してよい。更に、硬化性化合物混合物は、同時に被覆し、次いで硬化させることができ又は連続して被覆し、硬化させることができる。「連続して」は、第一混合物を被覆し、次いで硬化させ、次いで第二混合物を被覆し、硬化させるなどを意味する。後者の状況において、第二混合物の少なくとも一部は、第一層に含浸すると考えられ、それにより得られる膜の細孔が塞がれるようにならないよう注意を払う必要がある。
【００７０】
好ましくは、本発明の多孔質膜を含むトップ層及び中間層は、水性溶媒を吸収することができる（多孔質）有機粒子又は無機粒子を本質的に含有しない。更に好ましくは、多孔質膜の全ての層は、粒子を本質的に含有しない。「本質的に含有しない」は、ここでは、粒子の量又は位置が、光沢又は色濃度における顕著な減少が存在しないようなものであることを意味する。０．１ｇ／ｍ2よりも少ない量が、本質的に含有しないと見なされる。好ましくは、全ての多孔質層は、粒子を本質的に含有しない。例外は、平滑すぎる表面によって引き起こされるブロッキングのような取扱い問題を防止するために添加され、好ましくは媒体のトップ層内に低量で添加される、ツヤ消し剤である。通常、多孔質層（群）の全固体含有量の０．５％未満が、ツヤ消し剤によって構成される。
【００７１】
いくつかの印刷したインクジェット媒体が積み重ねられるときには、摩擦を減少し、画像転写を防止するために、トップ層内に、ツヤ消し剤（また、ブロッキング防止剤としても知られている）を添加することが望ましいであろう。非常に適切なツヤ消し剤は、１〜２０μｍ、好ましくは２〜１０μｍの粒子サイズを有する。ツヤ消し剤の量は、０．００５〜１ｇ／ｍ2、好ましくは０．０１〜０．４ｇ／ｍ2である。殆どの場合に、０．１ｇ／ｍ2よりも少ない量で十分である。ツヤ消し剤は、水性組成物中に分散させることができる、無機又は有機材料の粒子として定義することができる。無機ツヤ消し剤には、酸化物、例えば、酸化ケイ素、酸化チタン、酸化マグネシウム及び酸化アルミニウム、アルカリ土類金属塩、例えば、硫酸バリウム、炭酸カルシウム及び硫酸マグネシウム並びにガラス粒子が含まれる。有機ツヤ消し剤には、デンプン、セルロースエステル、例えば、酢酸プロピオン酸セルロース、セルロースエーテル、例えば、エチルセルロース及び合成樹脂が含まれる。合成樹脂は、水不溶性又は水難溶性ポリマーであり、これには、アルキル（メタ）アクリレート、アルコキシアルキル（メタ）アクリレート、グリシジル（メタ）アクリレート、（メタ）アクリルアミド、ビニルエステル、例えば酢酸ビニル、アクリロニトリル、オレフィン、例えば、エチレン又はスチレンのポリマー並びに上記のモノマーと他のモノマー、例えば、アクリル酸、メタクリル酸、α，β−不飽和ジカルボン酸、ヒドロキシアルキル（メタ）アクリレート、スルホアルキル（メタ）アクリレート及びスチレンスルホン酸とのコポリマーが含まれる。更に、ベンゾグアナミン−ホルムアルデヒド樹脂、エポキシ樹脂、ポリアミド、ポリカーボネート、フェノール樹脂、ポリビニルカルバゾール又はポリ塩化ビニリデンを使用することができる。これらのツヤ消し剤は、単独で又は組合せで使用することができる。
【００７２】
通常、多孔質膜は、マトリックスの多孔質構造のために不透明な外観を有する。研究によって、より高い画像濃度は、外側層又は外側層群が幾らか透明であるとき得ることができることが明らかにされた。これは、多孔度がより低くなるように、外側層の構造を修正することによって達成できる。より低い多孔性のトップ層の追加の利点は、より良い光沢である。溶媒吸収速度は、とりわけ多孔度に依存性であるので、この、より透明なトップ層はかなり薄いことが好ましい。このより透明な層の厚さは、通常、被覆したときのトップ層の厚さに対応していないので、この層を、トップ領域と呼ぶ方がより適切であろう。画像濃度に与えるトップ領域の透明性の最大の効果は、着色剤が膜の上部層に固定され、より低い層への着色剤の拡散を防止するときに得られる。固定は、膜の中に媒染剤機能性を含有させることによって達成できる。例えば、硬化性媒染剤を硬化性組成物に添加することができ又は非硬化性である媒染剤を添加することができる。媒染剤は、好ましくは、外側層又は外側層群の中に、例えば、トップ層及び／又はトップ層の直ぐ下の層の中に添加される。好ましくは、媒染剤は、それを、アニオン性の着色剤との錯体を形成するために適しているようにするカチオン性であり、有機又は無機であってよい。有機及び無機媒染剤は、単独で独立に又はお互いに組み合わせて使用することができる。外側層の中に媒染剤を固定するための非常に適切な方法は、例えば、硬化性組成物中にアニオン性硬化性化合物を適用することによって、外側層の中に負電荷を導入することである。
【００７３】
上記のカチオン性媒染剤は、好ましくは、カチオン性基として第一級から第三級アミノ基又は第四級アンモニウム塩を有するポリマー性媒染剤であり、カチオン性非ポリマー性媒染剤を使用することもできる。このようなポリマー性媒染剤は、好ましくは、第一級から第三級アミノ基若しくはそれらの塩又は第四級アンモニウム塩基を有するモノマー（媒染剤モノマー）のホモポリマー並びにこのような媒染剤モノマーと他のモノマー（以下、非媒染剤モノマーとして参照する）とのコポリマー又は縮合ポリマーである。このようなポリマー性媒染剤は、水溶性ポリマー又は水分散性ラテックス粒子、例えば、ポリウレタンの分散液の形であってよい。適切な媒染剤モノマーは、例えば、１個以上の硬化性基、例えば、ビニル、（ジ）アリル、（メタ）アクリレート、（メタ）アクリルアミド及び（メタ）アクリロイル基を含む、アルキル−又はベンジルアンモニウム塩である。
【００７４】
上記のような非媒染剤モノマーは、塩基性又はカチオン性単位、例えば、第一級から第三級アミノ基若しくはそれらの塩又は第四級アンモニウム塩を含有せず、インクジェット印刷インク中に含有されている染料との相互作用を、全く示さない又は実質的に僅かに示すモノマーである。このような非媒染剤モノマーは、例えば、アルキル（メタ）アクリレート、シクロアルキル（メタ）アクリレート、アリール（メタ）アクリレート、アラルキルエステル、芳香族ビニル、ビニルエステル、アリルエステルであってよい。上記の非媒染剤モノマーの何れも、単独で又はお互いに組み合わせて使用することができる。
【００７５】
有機媒染剤は、好ましくは、ポリアミン又はポリアリルアミン及びその誘導体であり、その重量平均分子量は１００，０００以下である。ポリアミン及びその誘導体は、如何なる公知のアミンポリマー及びその誘導体であってもよい。このような誘導体は、例えば、ポリアミンと酸（酸は、無機酸、例えば、塩酸、硫酸、リン酸及び硝酸、有機酸、例えば、メタンスルホン酸、トルエンスルホン酸、酢酸、プロピオン酸、ケイ皮酸、（メタ）アクリル酸など、これらの組合せ又はアミンの一部が塩に転化されたものであってよい）との塩、ポリマー反応によって得られるポリアミンの誘導体、ポリアミンと他の共重合性モノマー（このようなモノマーは、例えば、（メタ）アクリレート、スチレン、（メタ）アクリルアミド、アクリロニトリル、ビニルエステルなどであってよい）とのコポリマーであってよい。
【００７６】
媒染剤として、多価水溶性金属塩又は疎水性金属塩化合物を含む無機媒染剤を使用することも可能である。本発明の無機媒染剤は、好ましくは、アルミニウム含有化合物、チタン含有化合物、ジルコニウム含有化合物、周期表の第ＩＩＩＢ族のシリーズ中の金属の化合物（塩又は錯体）である。ある種の多価金属イオンは凝集剤であることが知られており、公知の例は、アルミニウム及び鉄（ＩＩＩ）塩、例えばポリ（塩化アルミニウム）並びに両イオンの硫酸塩である。これらの化合物は、また、媒染剤として適用することができる。高濃度でこれらの化合物は、水溶液中で他の化合物の存在下で凝集するかもしれないが、より低い濃度で、透明溶液としての適用が可能である。
【００７７】
媒染剤の量は、好ましくは、０．０１〜５ｇ／ｍ2、更に好ましくは０．１〜３ｇ／ｍ2である。
【００７８】
媒染剤が比較的小さい分子である場合、媒染剤又は媒染剤−着色剤錯体は、層内で又は他の層へ拡散して、低下した鮮鋭度の原因となり得る。この問題は、また、長期ブリードと呼ばれる。媒染剤分子の拡散を防止するための非常に良い方法は、多孔質膜のポリマーマトリックス中に負電荷を含有させることである。好ましくは、負電荷を有する硬化性化合物を、硬化性組成物に添加する。これらの負に帯電した硬化性化合物の例は、スルホン酸基若しくはカルボン酸基若しくはリン酸基を有するエチレン性不飽和化合物又はこれらの金属（若しくはアンモニウム）塩である。スルホン酸誘導体が、媒染剤との結合がより強いことからより好ましい。例えば、（メタ）アクリル酸−（スルホアルキル）エステル、例えば、スルホプロピルアクリル酸及びスルホプロピルメタクリル酸、（メタ）アクリル（スルホアルキル）アミド、例えば、２−アクリロイルアミド−２−メチルプロパン−１−スルホン酸、スチレンスルホン酸、イタコン酸−（アルキルスルホン酸）エステル、イタコン酸−ビス（アルキルスルホン酸）エステル、マレイン酸−（アルキルスルホン酸）エステル、マレイン酸−ビス（アルキルスルホン酸）エステル、アルキルスルホン酸アリルエーテル、メルカプト化合物、例えば、メルカプトアルキルスルホン酸並びにこれらの金属／アンモニウム塩。適用するとき、これらの負に帯電した硬化性化合物は、好ましくは、硬化性組成物中の硬化性化合物の重量基準で、３０重量％以下の量で、更に好ましくは０．５〜１０重量％の量で、最も好ましくは１〜５重量％の量で添加される。モノマー分子は１個以上の負に帯電した基を含有することができ、モノマーのＭＷは、非常に大きいかもしれないので、導入された負電荷は、重量％によるよりも、当量によって表される。好ましくは、本発明の多孔質膜は、０．１ミリ当量（ｍｅｑ）／ｍ2〜１０ｍｅｑ／ｍ2、更に好ましくは０．３〜５ｍｅｑ／ｍ2、最も好ましくは０．５〜３ｍｅｑ／ｍ2を含む。負に帯電した化合物は、１種の組成物又は１つ以上の層の組成物群に添加することができる。
【００７９】
１個以上の官能性チオール基を含有するアニオン性硬化性化合物が特に好ましい。その上、これらの化合物は、酸素阻害に対してあまり感受性がないことが知られ、膜の構造への顕著な効果を有する連鎖移動剤として作用する。多孔度はより小さく、表面はより平滑になる。驚くべきことに、連鎖移動剤を適用するとき、比較的低い量でも、画像濃度は増加する。連鎖移動剤の使用の追加の利点は、硬化後の膜の表面の粘着性が少なくなり、構造がより硬くなることである。例としては、メルカプト酢酸、メルカプトプロピオン酸、メルカプトプロピオン酸アルキル、メルカプト−プロピルスルホナート、エチルジチオカルボナト−Ｓ−スルホプロピルエステル、ジメルカプトプロパンスルホナート及びメルカプトベンゾイミダゾールスルホナートが挙げられる。
【００８０】
または、非イオン性である連鎖移動剤を、負に帯電した硬化性化合物に加えて又はその代わりに添加して、構造及び表面特性への同様の効果を得うる。適切な物質を含む化合物のクラスは、メルカプタン、ポリメタクリレート、ポリハロアルカン、ベンゾキノン、オキシム、アントラセン、ジスルフィド、塩化スルホニル、スルホキシド、ホスフィン、アルキルアニリン、アルキルアミン及び金属化合物（例えば、アルミニウム、鉄、コバルト、銅塩又は錯体）である。好ましい化合物は、メルカプトエタノール、メルカプトエチルエーテル、メルカプトベンゾイミダゾール、エチルジチオアセタート、ブタンチオール、ジメチルジスルフィド、テトラブロモメタン、ジメチルアニリン、エチレンジオキシジエタンチオール及びトリエチルアミンである。
【００８１】
連鎖移動剤の特別のクラスは、所謂ＲＡＦＴ剤（ＲＡＦＴ＝可逆的付加−開裂連鎖移動（Ｒｅｖｅｒｓｉｂｌｅ  Ａｄｄｉｔｉｏｎ−Ｆｒａｇｍｅｎｔａｔｉｏｎ  ｃｈａｉｎ  Ｔｒａｎｓｆｅｒ））である。このＲＡＦＴ反応は、制御されたラジカル重合であり、一般的に、非常に狭い分子量分布をもたらす。適切なＲＡＦＴ剤には、式Ｒ１−Ｃ（＝Ｓ）−Ｓ−Ｒ2のジチオエステル基、式Ｒ1−Ｏ−Ｃ（＝Ｓ）−Ｓ−Ｒ2のキサンタート基又は式Ｒ1−Ｓ−Ｃ（＝Ｓ）−Ｓ−Ｒ2のチオキサンタート（トリチオカルボナート）基、式Ｒ1−ＮＲ−Ｃ（＝Ｓ）−Ｓ−Ｒ2のジチオカルバマート基（式中、Ｒ、Ｒ1及びＲ2は、アルキル基、シクロアルキル基、アリール基、複素環式基又はアレーニル基から選択される）が含まれる。例は、エチルジチオアセタート、ベンジル  ジチオベンゾアート、クミルジチオベンゾアート、ベンジル  １−ピロールカルボジチオアート、クミル  １−ピロールカルボジチオアート、ｏ−エチルジチオカルボナト−Ｓ−（３−スルホプロピル）エステル、Ｎ，Ｎ−ジメチル−Ｓ−チオベンゾイルチオプロピオンアミド、Ｎ，Ｎ−ジメチル−Ｓ−チオベンゾイルチオアセトアミド、トリチオカルボナート及びジチオカルバマートである。
【００８２】
連鎖移動剤は、所謂連鎖移動定数によって特徴付けることができ、当該定数は０．１よりも大きいことが好ましく、１．０よりも大きいことが更に好ましい。０．１よりも小さい移動定数について、効果は達成されないか又は非常に限定された効果のみが達成される。最適量は、硬化性組成物の組成、連鎖移動剤の種類（反応性）及び照射線量に大いに依存するので、最適濃度は、個別に決定しなくてはならない。連鎖移動剤が高レベルで含まれる場合は、化合物が、支持体に隣接している層内に存在する場合、接着問題が生じ得ることが見出された。多層膜が製造されるとき、連鎖移動剤は好ましくはトップ層中に存在し、この場合、画像濃度への効果は最高であると期待される。連鎖移動剤が非常に高レベルで含まれる場合は、架橋反応が非常に遅延し、高密度の非多孔質層又は未だ硬化していない層を生じ得る。好ましくは、連鎖移動剤は、０．００１〜１．０ミリモル／硬化性化合物ｇであろう。殆どの化合物について、好ましい範囲は、０．００５〜０．１ミリモル／硬化性化合物ｇである。膜が１つ以上の層からなる場合、上記の範囲は、連鎖移動剤を含有する層又は層群に適用される。
【００８３】
適切な着色剤固定特性のために、負に帯電した着色剤分子に結合することができる、余剰の正電荷を有することが重要である。好ましくは、アニオン性硬化性化合物中に存在する負電荷とカチオン性化合物（例えば、媒染剤）中に存在する正電荷との比は、少なくとも１：１、更に好ましくは１：２〜１：１０である。
【００８４】
カチオン性媒染剤は、硬化性組成物に添加した場合には、負に帯電した硬化性化合物と共に凝析し得る。従って、一般的に、媒染剤を組成物に添加しないで、媒染剤を、硬化後の多孔質膜に適用することが望ましい。これは、部分的に乾燥した後に又は完全に乾燥した後に、含浸によって行うことができる。含浸は、例えば、溶液を膜の上に被覆若しくはスプレーすることにより又は膜を溶液の中に浸漬することにより実施することができる。流量調整コーティング、例えば、スライドコーティング又はスロットコーティングが好ましい。乾燥した後、多孔質膜は、負電荷がマトリックスの中に組み込まれた部位に媒染剤分子がトラップされたままにしておく。
【００８５】
好ましい実施形態において、カチオン性媒染剤（の一部）は、硬化後に導入されないで、硬化性組成物中のアニオン性硬化性化合物と組み合わせられる。これらのアニオン性化合物とカチオン性化合物とは、溶液中で錯体を形成し、これは、驚くべきことに、沈殿しないで、溶液中に留まる。これらの錯体は、水との限定された相溶性を有するモノマー混合物中で、より良い溶解度を有すると考えられる。この水との限定された相溶性は、これらのモノマー混合物を、相分離を開始するために非常に適しているようにする。単一のイオン性化合物は、それらの電荷のために、電荷がシールドされている錯体よりも親水性であると考えられる。また、両方の方法（硬化性組成物中の導入及び含浸による）の組合せを使用することができる。膜を製造した後、余剰の正電荷が存在しないか又はこの余剰が高い印刷濃度で染料を固定するために不十分であるとき、膜を形成した後、次の工程において、例えば、含浸によって、追加のカチオン性化合物を添加することができる。最初に硬化性組成物において、アニオン性硬化性化合物中に存在する負電荷と、カチオン性化合物中に存在する正電荷との比は、１よりも大きく、例えば、２：１であってよい。好ましくは、この比は、上記のようなその後の工程において、更なるカチオン性電荷を導入することによって減少される。
【００８６】
一般的に、媒染剤は、インクから着色剤（染料）を固定するために適用される。カラープリンタにおいては少なくとも３色が使用され、インクの多数の品種が存在するので、全ての着色剤を固定するために、通常、媒染剤の組合せが必要である。理想的には、このような媒染剤の混合物は、全ての存在する染料を固定することができる。その代わりに、ある種類のインクに対して専用である媒体が開発され、それによって、全ての種類のインクに適している媒体よりも高い品質が実現できる。
【００８７】
含浸によって、全ての種類の添加物を、多孔質膜の中に入れることができる。好ましくは、これらの添加物は水溶性であるか又はエマルジョンとして分散若しくは添加することができる。多孔性特徴を維持するために、添加する添加物の全量は、膜の全細孔体積よりも低くしなくてはならない。つまり、細孔は、添加物によって完全に充填されてはならない。含浸溶液のｐＨは、好ましくは、多孔質膜のｐＨに匹敵するか又は必要な場合、透明な溶液を得るように調節することができる。含浸溶液は、添加物の種類に依存して、広範囲の濃度で適用することができる。適切な濃度は、１〜２０重量％であり、５〜１５重量％が更に好ましい。含浸皮膜は単一層であってよいが、多層であってもよい。膜の所望の領域に１種以上の化合物を向けるために、多層が非常に適している。媒染剤及び蛍光増白剤のような化合物は、好ましくは、膜のトップ領域に存在し、これらの化合物がトップ層に存在する多層により膜を構成することによって、これらの化合物は膜の表面付近に配置されるであろう。含浸溶液のトップ層は、好ましくは、水溶液であり、媒染剤、蛍光増白剤、界面活性剤、硬化性モノマー、アミン相乗剤、水溶性ポリマー、輸送性改良剤／摩擦減少剤、ＵＶ吸収剤、染料退色防止剤（ラジカルスカベンジャー、光安定剤、酸化防止剤）、架橋剤及び一般的な添加物、例えば、ｐＨ調節剤、粘度調節剤、殺生物剤、有機溶媒を含有していてよい。続く第二硬化は、膜構造を固定し、それによって最終状態が得られる。
【００８８】
また、前記の非硬化性水溶性ポリマーを、含浸によって多孔質膜の中に入れることができる。
【００８９】
１種以上の硬化性組成物に添加することができる又は含浸によって含有させることができる他の添加物は、ＵＶ吸収剤、増白剤、酸化防止剤、光安定化剤、ラジカルスカベンジャー、防曇剤（ａｎｔｉ−ｂｌｕｒｒｉｎｇ  ａｇｅｎｔ）、ブレ防止剤、耐電防止剤並びに／又はアニオン性、カチオン性、非イオン性及び／若しくは両性界面活性剤である。
【００９０】
適切な蛍光増白剤は、例えば、ＲＤ１１１２５、ＲＤ９３１０、ＲＤ８７２７、ＲＤ８４０７、ＲＤ３６５４４及びウルマンの工業化学百科事典（Ｕｌｌｍａｎｎ’ｓ  Ｅｎｃｙｃｌｏｐｅｄｉａ  ｏｆ  ｉｎｄｕｓｔｒｉａｌ  ｃｈｅｍｉｓｔｒｙ）（第Ａ１８巻、第１５３−１６７頁）に開示されており、チオフェン、スチルベン、トリアジン、イミダゾロン、ピラゾリン、トリアゾール、ビス（ベンゾオキサゾール）、クマリン及びアセチレンを含む。本発明において使用するための好ましい蛍光増白剤は、水溶性であり、ジスチリルベンゼン、ジスチリルビフェニル、ジビニルスチルベン、ジアミノスチルベン、スチルベニル−２Ｈ−トリアゾール、ジフェニルピラゾリン、ベンゾイミダゾール及びベンゾフランのクラスから選択された化合物を含む。好ましい実施形態において、蛍光増白剤は、カチオン性であり、マトリックス中に存在する負の部位によってトラップされる。これらの試薬を適用する有効な方法は、前記のような含浸によるものである。正に帯電した蛍光増白剤は、多孔質膜のトップ領域内で優先的にトラップされ、そこでこれらは最大の効果を有する。従って、膜の完全な層（又は多層膜の場合に全ての層）に亘って拡散する傾向があるアニオン性試薬に比較して、より低い量で十分である。適切なカチオン性蛍光増白剤の市販されている例は、ブランコホル（Ｂｌａｎｋｏｐｈｏｒ）（登録商標）ＡＣＲ（バイエル社（Ｂａｙｅｒ））及びロイコホル（Ｌｅｕｃｏｐｈｏｒ）（登録商標）ＦＴＳ（クラリアント社（Ｃｌａｒｉａｎｔ））である。
【００９１】
白色度は、ＣＩＥＬＡＢカラーモデルのｂ値によって適切に表される。ＣＩＥ  Ｌ*ａ*ｂ（ＣＩＥＬＡＢ）は、人の目に見える全ての色を記載するために一般的に使用されるカラーモデルである。これは、この特別の目的のために、国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ、Ｃｏｍｍｉｓｓｉｏｎ  Ｉｎｔｅｒｎａｔｉｏｎａｌｅ  ｄ’Ｅｃｌａｉｒａｇｅ、従って、その名称に、頭文字ＣＩＥを含む）によって開発された。このモデルの３つのパラメーターは、色の輝度（Ｌ、最小のＬは黒を表す）、赤と緑との間のその位置（ａ、最小のａは緑を表す）及び黄と青との間のその位置（ｂ、最小のｂは青を表す）を表す。非常に白い膜のために、低いｂ値が好ましく、−５〜−８の値は、非常に明るい白外観を示す。比較的高い値（−４以上）は、更に黄色みを帯びた色を示し、あまり好ましくない。より低い値（−８以下）を有する膜は、青みを帯びる傾向があり、一般的にあまり好ましくない。蛍光増白剤の量は、好ましくは１ｇ／ｍ2よりも少なく、更に好ましくは０．００４〜０．２ｇ／ｍ2、最も好ましくは０．０１〜０．１ｇ／ｍ2である。
【００９２】
更に、多孔質膜には、１種以上の光安定剤、例えば、立体障害フェノール、立体障害アミン並びに英国特許第２，０８８，７７７号、ＲＤ３０８０５Ｒｅｓｅａｒｃｈ  Ｄｉｓｃｌｏｓｕｒｅ３０８０５、Ｒｅｓｅａｒｃｈ  Ｄｉｓｃｌｏｓｕｒｅ３０３６２及びＲｅｓｅａｒｃｈ  Ｄｉｓｃｌｏｓｕｒｅ３１９８０中に開示されているような化合物が含まれてよい。国際公開第０２／５５６１８号に開示されているような水溶性置換ピペリジニウム化合物並びにＣＧＰ−５２０（チバ・スペシャルティ・ケミカルス社（Ｃｉｂａ  Ｓｐｅｃｉａｌｔｙ  Ｃｈｅｍｉｃａｌｓ）、スイス国）及びチソルブ（Ｃｈｉｓｏｒｂ）５８２−Ｌ（ダブル・ボンド・ケミカル社（Ｄｏｕｂｌｅ  Ｂｏｎｄ  Ｃｈｅｍｉｃａｌ）、台湾）のような化合物が特に適している。他の添加物は、達成されるべき目的に従って、１種以上の可塑剤、例えば、（ポリ）アルキレングリコール、グリセロールエーテル及び低いＴｇ値を有するポリマーラテックス、例えば、ポリエチルアクリレート、ポリメチルアクリレートなど並びに１種以上の、例えば、欧州特許公開第４３７，２２９号及び欧州特許公開第４１９，９８４号並びに国際公開第２００５／０３２８３２号、国際公開第２００５／０３２８３４号及び国際公開第２００６／０１１８００号に記載されているような一般的な添加物、例えば、酸、殺生物剤、ｐＨ調節剤、保存剤、粘度調節剤ｃ．ｑ．、安定剤、分散剤、阻害剤、防曇剤、消泡剤、カール防止剤、耐水性付与剤などである。
【００９３】
上記の添加物（ＵＶ吸収剤、酸化防止剤、防曇剤、可塑剤、一般的添加物）は、当業者に公知のものから選択することができ、好ましくは０．０１〜１０ｇ／ｍ2の範囲内で添加することができる。上記の成分の何れも、単独で又はお互いに組み合わせて使用することができる。これらは、水中に可溶化、分散、ポリマー分散、乳化、油小滴に転換した後に、添加することができ又はマイクロカプセル中にカプセル化することができる。
【００９４】
本発明の多孔質膜は、下記の工程、即ち、
・溶媒中に、２５℃で２重量％〜５０重量％の水混和性を有する少なくとも１種の硬化性モノマーを含み、かつ所望に応じて他の硬化性化合物を含む、少なくとも１種の混合物を提供する工程、
・該混合物（群）を支持体に適用する工程、
・該混合物（群）を、適切な波長及び強度の輻射線への露光によって硬化させ、それによって、架橋した硬化性化合物（群）と溶媒との間に相分離を起こさせる工程、
・得られる多孔質膜を乾燥すること及び／又は洗浄することによって、該溶媒を除去する工程、
・所望に応じ実施し得る、多孔質膜を該支持体から分離する工程、
によって製造することができる。
【００９５】
硬化性組成物を架橋させるために、高強度ＵＶ光を適用するとき、ＵＶランプ（群）によって熱が発生する。多くのシステムにおいて、ランプが過熱されることを防止するために、空気による冷却が適用される。更に、ＩＲ光の有効線量が、ＵＶビームと一緒に照射される。一つの実施形態において、被覆された支持体の加熱は、ＵＶランプ（群）と、ランプ（群）の下に誘導されている被覆された層との間に、ＩＲ反射石英板を置くことによって減少される。
【００９６】
この技術によって、２００ｍ／分までの被覆速度又は３００ｍ／分以上のように高い被覆速度が到達できる。所望の線量に達するために、並べた２個以上のＵＶランプが必要であるかもしれず、そうして被覆された層が２個以上のランプに連続的に露光される。２個以上のランプが適用されるとき、全てのランプは、等しい線量を与えることができ又はそれぞれのランプは個々の設定を有することができる。例えば、第一ランプは、第二又は次のランプよりも高い線量を与えることができ又は第一ランプの露光強度は、より低くてもよい。驚くべきことに、一定線量で、相対強度は、多孔度及び構造に影響を与える光重合反応に微妙な影響を有すると考えられる。露光条件を変えることによって、当業者は、達成を期する特性に応じて、工程のための最適な設定を決定することができる。
【００９７】
静止支持体表面でバッチ方式で本発明を実施することも可能であるが、本発明の最大の利点を得る観点からは、移動支持体表面、例えば、ロール駆動連続ウエブ又はロール駆動連続ベルトを使用して、これを連続方式で実施することが特に好ましい。このような装置を使用して、硬化性組成物を連続方式で作ることができ又はこれを大きいバッチ方式で作ることができ、この組成物を、駆動連続ベルト支持体表面の上流端の上に、連続的に注ぐか又は他の方法で加え、照射線源を、組成物適用ステーションの下流のベルトの上に配置し、膜除去ステーションをベルトの更に下流に配置し、膜を、その連続シートの形で取り出す。膜からの溶媒の除去は、ベルトから膜を取る前又は後に実施することができる。この実施形態及び支持体表面から多孔質膜を除去することが望まれる他の全ての実施形態において、勿論、支持体表面が、それから膜の除去をできる限り容易にするものであることが好ましい。このような実施形態の実施のために有用である支持体表面の典型は、平滑なステンレススチールシート又はなお更に良くはテフロン若しくはテフロン被覆金属シートである。連続ベルトを使用するよりもむしろ、支持体表面は、それを、溶液適用ステーションの上流で、連続駆動長さだけロールから連続的に解き、次いで放射線ステーションの下流で、その上の多孔質膜と共に再び巻き付けることができる、ロールの形態の、消耗品材料、例えば、剥離紙など（しかし溶媒中に可溶性ではない）であってよい。
【００９８】
得られる膜が結合したままで、例えば、多孔質膜の補強強化材又はバッキングとして機能し得る、多孔質シート又は繊維質ウエブの上の皮膜としての溶液の薄い層、又は多孔質シート又は繊維質ウエブに混ぜられ、支持される溶液の薄い層を形成することも、本発明の範囲内である。多孔質膜が形成されるこのような多孔質支持体表面は、勿論、使用する溶媒に不溶性である材料でなくてはならない。このような実施形態を実施するために使用することができる多孔質支持体表面の典型は、紙、織布及び不織布などである。
【００９９】
多孔質材料が固体支持体から分離されないが、この二つが一緒に結合したものが望ましい最終産物である実施形態も、また認められる。このような実施形態の例は、電気泳動分離において使用されるポリエステルフィルム支持多孔質膜、画像記録媒体として使用される透明シート又は不透明シートに取り付けられた膜などである。
【０１００】
支持体として、透明材料、例えばプラスチックから構成された透明支持体及び不透明材料、例えば紙から構成された不透明支持体の何れも使用することができる。膜への用途の殆どにおいて、支持体が存在する場合、支持体は、液体又は気体の通過を可能にするために、多孔質でなくてはならない。これらの多孔質支持体は、紙、織布及び不織布であってよい。不織布の例は、セルロース、ポリアミド、ポリエステル、ポリプロピレンなどをベースとする材料である。
【０１０１】
記録媒体用の透明支持体に使用することができる材料として、透明であり、オーバーヘッドプロジェクション（ＯＨＰ）及びバックライトディスプレイで使用する際に輻射熱に耐える性質を有する材料が好ましい。これらの材料の例には、ポリエステル、例えば、ポリエチレンテレフタレート（ＰＥＴ）、ポリエチレンナフタレート（ＰＥＮ）、三酢酸セルロース（ＴＡＣ）、ポリスルホン、ポリフェニレンオキシド、ポリエチレン、ポリプロピレン、ポリ塩化ビニル、ポリイミド、ポリカーボネート、ポリアミドなどが含まれる。支持体として使用することができる他の材料は、ガラス、ポリアクリレートなどである。とりわけ、ポリエステルが好ましく、ポリエチレンテレフタレートが特に好ましい。
【０１０２】
透明支持体の厚さは特に限定されないが、取扱い特性の観点から、５０〜２００μｍが好ましい。
【０１０３】
不透明支持体が高い光沢を有するとき、少なくとも５％、好ましくは１５％以上の光沢を有する、その支持体上に着色剤受容層が設けられる表面を有する支持体が好ましい。この光沢は、７５°で支持体の鏡面表面光沢度を試験する方法（ＴＡＰＰＩ  Ｔ４８０）に従って得られた値である。
【０１０４】
実施形態には、高い光沢を有する紙支持体、例えば、樹脂コート（ＲＣ）紙、アート紙で使用されるバライタ紙、コート紙、キャスト・コート紙、銀塩写真用紙のために使用されるような支持体など；白色顔料などを含有することによって、例えば、ポリエステル(例えばポリエチレンテレフタレート（ＰＥＴ）、セルロースエステル、例えば、ニトロセルロース、酢酸セルロース、酢酸酪酸セルロース、ポリスルホン、ポリフェニレンオキシド、ポリイミド、ポリカーボネート、ポリアミドなど、カレンダー処理に付された表面を有していてよい）のような、不透明のプラスチックフィルムを作ることにより高い光沢を有するフィルム、又は白色顔料を含有する若しくは含有しないポリオレフィンのカバー層が、上記の種々の紙支持体、白色顔料を含有する上記の透明支持体若しくはフィルムなどの表面に設けられている支持体が含まれる。適切な実施形態の例には、白色顔料含有発泡ポリエステルフィルム（例えば、ポリオレフィン微細粒子を含有し、延伸によってボイドが形成されている発泡ＰＥＴ）が含まれる。
【０１０５】
不透明支持体の厚さは特に限定されないが、取扱い特性の観点から、５０〜３００μｍが好ましい。
【０１０６】
既に述べたように、記録媒体の重要な特性は光沢である。この光沢は、Ｄｒ．Ｌａｎｇｅ  Ｒｅｆｏ  ３−Ｄ反射率計によって測定したとき、好ましくは２０°で２０％よりも大きく、更に好ましくは３０％よりも大きい。媒体の光沢は、使用する支持体の適切な表面粗さを選択することによって改良できることが見出された。１．０μｍよりも小さい、好ましくは０．８μｍよりも小さいＲａ値によって特徴付けられる表面粗さを有する支持体を設けることによって、非常に光沢のある媒体を得ることができることが見出された。低いＲａ値は、平滑な表面を示す。Ｒａは、ＤＩＮ４７７６に従って、ＵＢＭ装置、ソフトウエア・パッケージ・バージョン１．６２を使用し、下記の設定、即ち、（１）点密度５００Ｐ／ｍｍ、（２）面積５．６×４．０ｍｍ2、（３）カットオフ波長０．８０ｍｍ、（４）速度０．５ｍｍ／秒で測定される。
【０１０７】
紙を、本発明のための支持体として使用する場合に、該紙は、高品質印刷紙で一般的に使用される材料から選択される。一般的に、これは天然木材パルプをベースとし、所望により、充填材、例えば、タルク、炭酸カルシウム、ＴｉＯ2、ＢａＳＯ4などを添加することができる。一般的に、紙には、また、内部サイズ剤、例えば、アルキルケテンダイマー、高級脂肪酸、パラフィンワックス、アルケニルコハク酸、例えばキメン、エピクロルヒドリン脂肪酸アミドなどが含まれている。更に、紙には、湿潤及び乾燥補強剤、例えば、ポリアミン、ポリアミド、ポリアクリルアミド、ポリエピクロロヒドリン又はデンプンなどが含まれていてよい。紙中の更なる添加物は、固着剤、例えば、硫酸アルミニウム、デンプン、カチオン性ポリマーなどであってよい。普通グレード原紙についてのＲａ値は、通常、２．０μｍ以下であり、典型的に、１．０〜１．５μｍの値を有し得る。本発明の多孔質層又は少なくとも１層が本発明の多孔質層からなる層群を、この原紙に直接適用することができる。
【０１０８】
１．０μｍ以下のＲａ値を有する原紙を得るために、このような普通グレード原紙を、顔料で被覆することができる。如何なる顔料も使用することができる。顔料の例は、炭酸カルシウム、ＴｉＯ2、ＢａＳＯ4、クレー、例えばカオリン、スチレン−アクリルコポリマー、Ｍｇ−Ａｌ−シリケートなど又はこれらの組合せである。その量は、０．５〜３５．０ｇ／ｍ2、更に好ましくは２．０〜２５．０ｇ／ｍ2である。紙は、片側で又は両側で被覆することができる。上記の量は、片側で被覆する量である。両側を被覆する場合は、全量は、好ましくは、４．０〜５０ｇ／ｍ2である。この顔料入り被覆物は、適切なバインダー、例えば、スチレン−ブタジエンラテックス、スチレン−アクリレートラテックス、メタクリル酸メチル−ブタジエンラテックス、ポリビニルアルコール、変性デンプン、ポリアクリレートラテックス又はこれらの組合せと共に、水中の顔料スラリーとして、ディップコーティング、ロールコーティング、ブレードコーティング、バーコーティング、サイズプレス又はフィルムプレスのような、当該技術分野で公知のどのような技術によっても適用することができる。顔料被覆した原紙を、所望に応じて、カレンダー加工することができる。表面粗さは、使用する顔料の種類並びに顔料の組合せ及びカレンダー加工により影響を受け得る。顔料被覆した原紙支持体は、好ましくは、０．４〜０．８μｍの表面粗さを有する。表面粗さを、超カレンダー加工によって、０．４μｍ以下の値にまで更に減少させる場合、厚さ及び剛性値は、一般的に、かなり低くなるであろう。
【０１０９】
少なくとも１層が本発明の多孔質層を含む多孔質層又は多孔質層群は、顔料被覆した原紙に直接適用することができる。
【０１１０】
他の実施形態において、顔料入りトップ側及びバック側を有する顔料被覆した原紙は、少なくともトップ側上に、高温度共押出によってポリマー樹脂が設けられ、ラミネート顔料被覆原紙を与える。典型的に、この（共）押出方法における温度は、２８０℃以上であるが、３５０℃以下である。使用される好ましいポリマーは、ポリオレフィン、特にポリエチレンである。好ましい実施形態において、トップ側のポリマー樹脂には、ラミネート顔料被覆原紙の白色度を改良するために、不透明白色顔料、例えば、ＴｉＯ2（アナターゼ又はルチル）、ＺｎＯ又はＺｎＳ、染料、青味剤、例えば、ウルトラマリン若しくはコバルトブルーを含む着色顔料、接着促進剤、蛍光増白剤、酸化防止剤などのような化合物が含まれている。白色顔料以外のものを使用することによって、ラミネート顔料被覆原紙の種々の色を得ることができる。ラミネート顔料被覆原紙の全重量は、好ましくは、８０〜３５０ｇ／ｍ2である。ラミネート顔料被覆原紙は、非常に良好な平滑度を示し、本発明の多孔質層又は多孔質層群からなる多孔質層又は多孔質層群に適用すると、優れた光沢を有する記録媒体を生じる。
【０１１１】
他方、製造を意図する製品に応じて、ポリエチレン被覆紙を、当該技術分野で公知のような、マット表面又は絹目表面と共に使用することができる。このような表面は、ポリエチレンを紙支持体の上に押し出す際に、エンボス処理を行うことによって得られる。
【０１１２】
上記の説明から明らかなように、本発明の多孔質層を含む記録媒体は、支持体の上に適用された単一層又は複数層であってよい。また、非多孔質であり、多孔質層の下に配置された層を含んでいてよい。
【０１１３】
本発明の多孔質層又は多孔質層群を含む媒体は、好ましい細孔サイズ及び多孔度が得られる限り、１つの単一工程又は連続工程群で被覆することができる。
【０１１４】
被覆方法として、どのような方法も使用することができる。例えば、カーテンコーティング、押出コーティング、エアーナイフコーティング、スライドコーティング、ロールコーティング方法、リバースロールコーティング、ディップコーティング、ロッドバーコーティング。このコーティングは、使用する実施形態に依存して、同時に又は連続的に行うことができる。高速コーティング機械で使用するための十分に流動的な組成物を製造するためには、粘度は、２５℃で４０００ｍＰａ・ｓを超えないことが好ましく、更に好ましくは、２５℃で１，０００ｍＰａ・ｓを超えてはならない。
【０１１５】
皮膜を、前記の支持体材料の表面に適用する前に、濡れ性及び接着性を改良する目的のために、この支持体を、コロナ放電処理、グロー放電処理、火炎処理、紫外光照射処理などに付すことができる。
【０１１６】
記録媒体として使用するとき、本発明の膜を、多数の記録用途のために使用することができるので、例えば、ジクレー印刷（Ｇｉｃｌｅｅ）、カラーコピー、スクリーン印刷、グラビア、染料昇華、フレキソグラフィ、インクジェットなどのような技術を使用することによって、高品質画像を作るために適している記録媒体を提供することは、本発明の範囲内である。
【０１１７】
（インクジェット）記録媒体における適用を除いて、多孔質膜は、種々の他の用途において、例えば、水処理用の膜において、化学及び石油化学工業において、塗料の電着塗装における限外濾過工程のために、例えば、チーズの製造工程、果物ジュースの清澄化及びビール製造のような食品工業において、有機溶媒に対する高抵抗性膜が必要である医薬工業において並びに特にタンパク質による汚染に起因する流束減少を回避する必要があるバイオテクノロジー工業において用途を見出している。この膜は、適切な成分及び工程条件を選択することによって、ナノ濾過又は逆浸透のために適切にすることができる。本発明に従った多孔質膜の親水性特性は、膜の汚染速度の顕著な低下させ、従来のマイクロ濾過及び限外濾過が適用される他の用途の全ての種類のために適するようにする。
【実施例】
【０１１８】
本発明を、下記の限定されない実施例によって、更に詳細に例示する。別途記載されない限り、記載される全ての比及び量は、重量基準である。
【０１１９】
硬化性組成物を、表１における仕様に従って製造した。全てのモノマーは両親媒性であり、共溶媒としてイソプロピルアルコール（ＩＰＡ）を含有する水溶液中に溶解する。この溶液に、０．１ｇの光開始剤イルガキュア（登録商標）２９５９（チバ・スペシャルティ・ケミカルス社）を添加する。水を添加することによって、組成物の全量を１０ｇにした。
【０１２０】
この硬化性組成物を、バーコーターを使用して、支持体（ポリエチレンラミネート紙）上に、単一層として被覆し、約４０μｍの湿潤厚さを有する層にした。この被覆したシートを、透明なＵＶ透過性ポリプロピレン箔で覆った箱の中に入れて、被覆したシートを、ランプからの冷却空気流から保護する。被覆したシートをＵＶ光発光ランプ（ベンチトップコンベヤーＬＣ６Ｅ内に取り付けたライト・ハンマー（Ｌｉｇｈｔ−Ｈａｍｍｅｒ）（登録商標）６、共に、ヒュージョン・ユーヴイ社によって供給される）の下に、２４ｍ／分の速度で、８０％のパワーレベルで供給する。被覆と硬化との間の時間は、３０秒以内に保持する。硬化後に、被覆したシートを、６０℃で２０分間乾燥させる。
評価
サンプルを、ＨＰ３２５プリンタ（セット紙：ＨＰフォトペーパー、プリント品質：最良）を使用して印刷し、黒濃度を、エックス−ライト（Ｘ−Ｒｉｔｅ）３１０ＴＲ分光光度計によって測定した。
オゾン堅牢度
オゾン堅牢度は、（環境）雰囲気曝露条件下でディスプレイしている間の染料安定性についての尺度である。この挙動を評価するために、幾つかのサンプルを、オゾンチャンバーＯＴＣ−１（ＩＮＵＳＡ社、米国により製造）内で、室温で５ｐｐｍのオゾン濃度下で４８時間曝露した。印刷した領域上の色の画像濃度を、曝露の前及び後で、反射デンシトメーター（エックス−ライト３１０ＴＲ）によって測定し、染料残留パーセンテージとして評価した。この試験のために、マゼンタ色を、約０．９の出発濃度（又は０．９よりも低い場合には最大濃度）で使う。
【０１２１】
表１に、２５℃におけるモノマーとの水の混和性が２重量％〜５０重量％であり、これらのモノマーが、両親媒性であり、水性溶媒中の十分な溶解度について所望の性質を有し、架橋後に、同じ溶媒中で不溶性になる硬化性モノマーを比較する。
【０１２２】
表１：２５℃におけるモノマー中の水の混和性が２重量％〜５０重量％であって、多孔質膜を作るために適しているモノマー
【０１２３】
【表１】
2009503225.tif 000002
【０１２４】
1ＨＤ−ＥＯ−ＤＡは、シグマ−アルドリッチ社（Ｓｉｇｍａ−Ａｌｄｒｉｃｈ）によって供給された、１，６−ヘキサンジオールエトキシレートジアクリレートである。
【０１２５】
2ＴＰＧ−ＤＧ−ＤＡは、シグマ−アルドリッチ社によって供給された、トリ−プロピレングリコールグリセロレートジアクリレートである。
【０１２６】
ＳＲ４４４Ｄ、ＳＲ２５９及びＣＮ１３２は、クレイ・バレイ社、仏国によって供給されたモノマーである。
【０１２７】
表２において、本発明に従って水溶液中で多孔質膜を作るために適していない、幾つかのモノマーが示されている。この硬化性組成物に、１０ｇの全量に、０．１ｇの光開始剤イルガキュア（登録商標）２９５９を添加する。
表２：多孔質膜を作るために適していない、親水性モノマー及び疎水性モノマー
【０１２８】
【表２】
2009503225.tif 000003
【０１２９】
全てのこれらのモノマーは、クレイ・バレイ社、仏国によって供給される。
【０１３０】
実施例６及び７は疎水性であり、実施例８、９及び１０は親水性である。実施例８、９及び１０において、ＩＰＡが存在しないという事実にもかかわらず、モノマー（及び対応するポリマー）の溶媒（水）との相溶性は、照射で、相分離が起こらないほど高い。実施例６及び７の疎水性モノマーを溶解するために、比較的大量のＩＰＡが必要である。この系において相分離が起こるものの、得られる膜は、水性インク吸収に適していない。最大黒色濃度は非常に低く、オゾン退色に対する耐性は、表４のデータから結論されるように劣っている。
【０１３１】
単一の両親媒性モノマーの他に、２種以上のモノマーの組合せも、本発明に従った膜を製造するために適している。例えば、両親媒性モノマーと親水性モノマーとの組合せ又は両親媒性モノマーと疎水性モノマーとの組合せを使用することができ、これらの例を表３に示す。この硬化性組成物に、０．２ｇの光開始剤イルガキュア（登録商標）２９５９を添加する。水を添加することによって、全量を２０ｇにする。
【０１３２】
表３：多孔質膜を作るために適しているモノマーの組合せ
【０１３３】
【表３】
2009503225.tif 000004
【０１３４】
実施例１１、１２及び１３は、両親媒性モノマーと親水性モノマーとの組合せである。これらの組合せは、水性インクの吸収に非常に適している多孔質膜を与え、これらの膜で、高い最大黒色濃度を得ることができる。実施例１１において、溶媒は、共溶媒を含有しない純粋な水であり、ＩＰＡのような共溶媒は必須ではなく、所望の濃度で水と混合しないモノマーを溶解するために使用されることを示す。実施例１４は両親媒性モノマーと疎水性モノマーとの組合せであり、実施例１５は親水性モノマーと疎水性モノマーとの組合せである。実施例１４の濃度は、実施例１１、１２及び１３よりも低いが、これは未だ許容できる。実施例１５は、良好な結果を与えない。
【０１３５】
表４において、選択された実施例のいくつかについて、オゾン退色試験の結果を示す。配合は、表１〜３に示す通りである。
【０１３６】
表４：幾つかの膜についてのオゾン退色結果
【０１３７】
【表４】
2009503225.tif 000005
【０１３８】
疎水性モノマーＳＲ２３８は、７０％のオゾン退色を示す膜を与え、他方、他の種類のモノマーは、オゾン退色に対してより良い耐性があり、４０％よりも小さい濃度減少を示す膜になった。
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
硬化した被覆組成物を含む多孔質膜であって、該被覆組成物が放射線による硬化の前に少なくとも１種のモノマーと溶媒とを含み、２５℃における水の該モノマーとの混和性が２重量％〜５０重量％であり、かつ該溶媒が少なくとも３０重量％の水を含む、該多孔質膜。
【請求項２】
２５℃における水の前記モノマーとの混和性が４重量％〜５０重量％である、請求項１に記載の多孔質膜。
【請求項３】
前記モノマーが、硬化性モノマーの全重量に対して１重量％〜１００重量％の量で存在する、前記請求項の何れか１項に記載の多孔質膜。
【請求項４】
前記モノマーが両親媒性化合物である、前記請求項の何れか１項に記載の多孔質膜。
【請求項５】
前記膜にポリエーテル変性ポリシロキサン誘導体が含まれる、前記請求項の何れか１項に記載の多孔質膜。
【請求項６】
前記膜の平均細孔直径が０．０００１μｍ〜２．０μｍである、前記請求項の何れか１項に記載の多孔質膜。
【請求項７】
前記膜の多孔度が５％〜９０％である、前記請求項の何れか１項に記載の多孔質膜。
【請求項８】
前記膜に、水性溶媒を吸収することができる無機粒子又は有機粒子が本質的に含有されていない、前記請求項の何れか１項に記載の多孔質膜。
【請求項９】
前記被覆組成物が、光開始剤の存在下でＵＶ光による照射によって硬化される、前記請求項の何れか１項に記載の多孔質膜。
【請求項１０】
前記光開始剤が、α−ヒドロキシアルキルフェノン、α−アミノアルキルフェノン、α−スルホニルアルキルフェノン、アシルホスフィンオキシド又はこれらの組合せである、請求項１４に記載の多孔質膜。
【請求項１１】
放射線による硬化の前に、少なくとも１種の硬化性モノマーと溶媒とを含む混合物を提供する工程であって、２５℃における水の該モノマーとの混和性が２重量％〜５０重量％であり、かつ該溶媒が少なくとも３０重量％の水を含む、該工程；
該混合物を支持体に適用する工程；
該硬化性モノマー混合物を硬化させ、それによって、架橋したモノマーと溶媒との間の相分離を起こさせる工程；
得られる多孔質膜を、洗浄工程及び／又は乾燥工程に付して、該溶媒を除去する工程；及び
任意に実施し得る、支持体と多孔質膜とを分離する工程
によって得ることができる多孔質膜。
【請求項１２】
前記硬化性組成物中の硬化性モノマーの濃度が、１０〜８０重量％、好ましくは２０〜７０重量％である、前記請求項の何れか１項に記載の多孔質膜。
【請求項１３】
前記硬化性化合物が、エポキシ化合物、オキセタン誘導体、ラクトン誘導体、オキサゾリン誘導体、環式シロキサン、又はエチレン性不飽和化合物、例えば、アクリレート、メタクリレート、ポリエン−ポリチオール、ビニルエーテル、ビニルアミド、ビニルアミン、アリルエーテル、アリルエステル、アリルアミン、マレイン酸誘導体、イタコン酸誘導体、ポリブタジエン及びスチレンから選択される、前記請求項の何れか１項に記載の多孔質膜。
【請求項１４】
前記少なくとも１種のモノマーが、ＭＷ＜５００を有するポリ（エチレングリコール）ジアクリレート、例えば、トリエチレングリコールジアクリレート若しくはテトラエチレングリコールジアクリレート、エチレングリコールエポキシレートジメタクリレート、グリセロールジグリセロレートジアクリレート、プロピレングリコールグリセロレートジアクリレート、トリプロピレングリコールグリセロレートジアクリレート、オリゴ（プロピレングリコール）ジアクリレート、ポリ（プロピレングリコール）ジアクリレート、オリゴ（プロピレングリコール）グリセロレートジアクリレート、ポリ（プロピレングリコール）グリセロレートジアクリレート、オリゴ（ブチレンオキシド）ジアクリレート、ポリ（ブチレンオキシド）ジアクリレート、オリゴ（ブチレンオキシド）グリセロレートジアクリレート、ポリ（ブチレンオキシド）グリセロレートジアクリレート、３〜１０モルをエトキシル化されたエトキシル化トリメチロールプロパントリアクリレート、３〜１０モルエトキシル化されたエトキシル化ビスフェノール−Ａジアクリレート、２−ヒドロキシエチルアクリレート、２−ヒドロキシプロピルアクリレート、２−ヒドロキシ−３−フェノキシプロピルアクリレート、２−（エトキシエトキシル）エチルアクリレート又はＮ，Ｎ’−（メチレン又はエチレン）−ビス（アクリルアミド）である、前記請求項の何れか１項に記載の多孔質膜。
【請求項１５】
支持体及び前記請求項の何れか１項に記載の多孔質膜を含む記録媒体。
【請求項１６】
前記支持体が、バックライトを有する用途に適している透明支持体であり、ポリエチレンテレフタレート（ＰＥＴ）、ポリエチレンナフタレート（ＰＥＮ）、ポリスルホン、ポリフェニレンオキシド、ポリイミド、ポリカーボネート及びポリアミドからなる群から選択される、請求項１５に記載の媒体。
【請求項１７】
前記支持体が反射性支持体であり、紙支持体、プラスチックフィルム及び任意に白色顔料を含有するポリオレフィンのカバー層が設けられている支持体からなる群から選択される、請求項１５に記載の媒体。
【請求項１８】
ジクレー印刷、カラーコピー、スクリーン印刷、グラビア、染料昇華、フレキソグラフィ及び／又はインクジェット印刷を使用して、その上に画像又は文字を印刷するための、請求項１５〜１７の何れか１項に記載の媒体の使用。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
硬化した被覆組成物を含む多孔質膜であって、該被覆組成物が放射線による硬化の前に少なくとも１種のモノマーと溶媒とを含み、２５℃における水の該モノマーとの混和性が２重量％〜５０重量％であり、かつ該溶媒が少なくとも３０重量％の水を含む、該多孔質膜。
【請求項２】
２５℃における水の前記モノマーとの混和性が４重量％〜５０重量％である、請求項１に記載の多孔質膜。
【請求項３】
前記モノマーが、硬化性モノマーの全重量に対して１重量％〜１００重量％の量で存在する、請求項１又は請求項２に記載の多孔質膜。
【請求項４】
前記モノマーが両親媒性化合物である、請求項１〜請求項３のうちいずれか１項に記載の多孔質膜。
【請求項５】
前記膜にポリエーテル変性ポリシロキサン誘導体が含まれる、請求項１〜請求項４のうちいずれか１項に記載の多孔質膜。
【請求項６】
前記膜の平均細孔直径が０．０００１μｍ〜２．０μｍである、請求項１〜請求項５のうちいずれか１項に記載の多孔質膜。
【請求項７】
前記膜の多孔度が５％〜９０％である、請求項１〜請求項６のうちいずれか１項に記載の多孔質膜。
【請求項８】
前記膜における、水性溶媒を吸収することができる無機粒子及び有機粒子の含有量が０．１ｇ／ｍ2よりも少ない、請求項１〜請求項７のうちいずれか１項に記載の多孔質膜。
【請求項９】
前記被覆組成物が、光開始剤の存在下でＵＶ光による照射によって硬化される、請求項１〜請求項８のうちいずれか１項に記載の多孔質膜。
【請求項１０】
前記光開始剤が、α−ヒドロキシアルキルフェノン、α−アミノアルキルフェノン、α−スルホニルアルキルフェノン、アシルホスフィンオキシド又はこれらの組合せである、請求項９に記載の多孔質膜。
【請求項１１】
放射線による硬化の前に、少なくとも１種の硬化性モノマーと溶媒とを含む混合物を提供する工程であって、２５℃における水の該モノマーとの混和性が２重量％〜５０重量％であり、かつ該溶媒が少なくとも３０重量％の水を含む、該工程；
該混合物を支持体に適用する工程；
該硬化性モノマー混合物を硬化させ、それによって、架橋したモノマーと溶媒との間の相分離を起こさせる工程；及び
得られる多孔質膜を、洗浄工程及び乾燥工程のうち少なくとも一方に付して、該溶媒を除去する工程
によって得ることができる多孔質膜。
【請求項１２】
前記工程が、さらに支持体と多孔質膜とを分離する工程を含む、請求項１１に記載の多孔質膜。
【請求項１３】
前記硬化性組成物中の硬化性モノマーの濃度が、１０〜８０重量％である、請求項１〜請求項１２のうちいずれか１項に記載の多孔質膜。
【請求項１４】
前記硬化性組成物中の硬化性モノマーの濃度が、２０〜７０重量％である、請求項１〜請求項１２のうちいずれか１項に記載の多孔質膜。
【請求項１５】
前記硬化性化合物が、エポキシ化合物、オキセタン誘導体、ラクトン誘導体、オキサゾリン誘導体、環式シロキサン、又はエチレン性不飽和化合物、例えば、アクリレート、メタクリレート、ポリエン−ポリチオール、ビニルエーテル、ビニルアミド、ビニルアミン、アリルエーテル、アリルエステル、アリルアミン、マレイン酸誘導体、イタコン酸誘導体、ポリブタジエン及びスチレンから選択される、請求項１〜請求項１４のうちいずれか１項に記載の多孔質膜。
【請求項１６】
前記少なくとも１種のモノマーが、ＭＷ＜５００を有するポリ（エチレングリコール）ジアクリレート、例えば、トリエチレングリコールジアクリレート若しくはテトラエチレングリコールジアクリレート、エチレングリコールエポキシレートジメタクリレート、グリセロールジグリセロレートジアクリレート、プロピレングリコールグリセロレートジアクリレート、トリプロピレングリコールグリセロレートジアクリレート、オリゴ（プロピレングリコール）ジアクリレート、ポリ（プロピレングリコール）ジアクリレート、オリゴ（プロピレングリコール）グリセロレートジアクリレート、ポリ（プロピレングリコール）グリセロレートジアクリレート、オリゴ（ブチレンオキシド）ジアクリレート、ポリ（ブチレンオキシド）ジアクリレート、オリゴ（ブチレンオキシド）グリセロレートジアクリレート、ポリ（ブチレンオキシド）グリセロレートジアクリレート、３〜１０モルをエトキシル化されたエトキシル化トリメチロールプロパントリアクリレート、３〜１０モルエトキシル化されたエトキシル化ビスフェノール−Ａジアクリレート、２−ヒドロキシエチルアクリレート、２−ヒドロキシプロピルアクリレート、２−ヒドロキシ−３−フェノキシプロピルアクリレート、２−（エトキシエトキシル）エチルアクリレート又はＮ，Ｎ’−（メチレン又はエチレン）−ビス（アクリルアミド）である、請求項１〜請求項１５のうちいずれか１項に記載の多孔質膜。
【請求項１７】
支持体及び請求項１〜請求項１６のうちいずれか１項に記載の多孔質膜を含む記録媒体。
【請求項１８】
前記支持体が、バックライトを用いる用途に適している透明支持体であり、ポリエチレンテレフタレート（ＰＥＴ）、ポリエチレンナフタレート（ＰＥＮ）、ポリスルホン、ポリフェニレンオキシド、ポリイミド、ポリカーボネート及びポリアミドからなる群から選択される、請求項１７に記載の媒体。
【請求項１９】
前記支持体が反射性支持体であり、紙支持体、プラスチックフィルム及びポリオレフィンのカバー層が設けられている支持体からなる群から選択される、請求項１７に記載の媒体。
【請求項２０】
前記支持体が、さらに白色顔料を含有する前記ポリオレフィンのカバー層が設けられている反射性支持体である、請求項１７に記載の媒体。
【請求項２１】
ジクレー印刷、カラーコピー、スクリーン印刷、グラビア、染料昇華、フレキソグラフィ及びインクジェット印刷のうち少なくとも一つを使用して、その上に画像又は文字を印刷するための、請求項１７〜請求項２０のうちいずれか１項に記載の媒体の使用。
【手続補正２】
【補正対象書類名】明細書
【補正対象項目名】００６４
【補正方法】変更
【補正の内容】
【００６４】
好ましくは、第二硬化工程における露光線量は、装置によって示されるＵＶ−Ｂ範囲内で、高エネルギーＵＶラジオメーター（ＥＩＴ−インスツルメント・マーケッツ社からのＵＶパワーパック（登録商標））によって測定したとき、８０〜３００ｍＪ／ｃｍ2、更に好ましくは１００〜２００ｍＪ／ｃｍ2である。
【国際調査報告】
2009503225.tif 000006
2009503225.tif 000007
2009503225.tif 000008